(57)【要約】【課題】良好な膜厚分布、組成分布、成膜レートを再現しつつ、パーティクル数が少なく、長期にわたって連続成膜を安定して行えることが可能な生産性、量産性に優れた薄膜製造装置及び製造方法の提供。【解決手段】反応空間である反応室上部からシャワーヘッドを介して反応室内に成膜ガスを導入し、加熱基板上で成膜するＣＶＤ装置である薄膜製造装置において、上部の反応空間が回転又は昇降しない基板ステージとシャワーヘッドと防着板とで構成され、防着板と基板ステージとで構成される同心円の隙間をガス排気経路として設け、このガス排気経路の上方から防着板に沿って不活性ガスが流れるように構成し、そしてガス排気経路の２次側に下部空間を設ける。【選択図】図１
2010056565.tif 000002
【特許請求の範囲】
【請求項１】
真空制御可能な真空槽の反応空間である反応室上部からシャワーヘッドを介して反応室内に成膜ガスを導入し、基板ステージにより加熱される基板上で化学反応により成膜するＣＶＤ装置である薄膜製造装置において、上部の反応空間が回転又は昇降しない基板ステージとシャワーヘッドと防着板とで構成され、該防着板と基板ステージとで構成される同心円の隙間をガス排気経路として設け、このガス排気経路の上方から防着板に沿って不活性ガスが流れるように構成し、かつ、ガス排気経路の２次側に下部空間を設けてあることを特徴とする薄膜製造装置。
【請求項２】
前記ガス排気経路の幅が３ｍｍ以上１５ｍｍ以下であることを特徴とする請求項１記載の薄膜製造装置。
【請求項３】
前記下部空間の容積が反応空間の容積の１.３倍以上であることを特徴とする薄膜製造装置及び薄膜製造方法。
【請求項４】
前記防着板が、基板搬送時は下降して基板を搬送でき、成膜時は上昇して反応空間を構成できる昇降自在の機構を備えていることを特徴とする請求項１〜３のいずれかに記載の薄膜製造装置。
【請求項５】
前記シャワーヘッドが真空槽の上蓋に組み込まれた構造を有し、成膜条件に合わせてシャワーヘッドの温度制御が行なえるように上蓋を温度制御可能に構成したことを特徴とする請求項１〜４のいずれかに記載の薄膜製造装置。
【請求項６】
前記防着板で仕切られた反応空間の外側が、成膜時には不活性ガスで満たされるように構成されたことを特徴とする請求項１〜５のいずれかに記載の薄膜製造装置。
【請求項７】
前記基板を載置する基板ステージと対向して真空槽の上蓋内に組み込んで設けたシャワーヘッドを介して、真空槽内にベントガスを導入するためのベントラインを備えていることを特徴とする請求項１〜６のいずれかに記載の薄膜製造装置。
【請求項８】
前記ベントラインが、シャワーヘッドに繋がっている成膜用ガスラインを共有することを特徴とする請求項７記載の薄膜製造装置。
【請求項９】
前記ベントラインに、スローベントのシステムが設けられていることを特徴とする請求項７又は８記載の薄膜製造装置。
【請求項１０】
前記シャワーヘッドの表面と基板ステージに載置される基板との距離が１０ｍｍ〜７０ｍｍとなるように構成されていることを特徴とする請求項１〜９のいずれかに記載の薄膜製造装置。
【請求項１１】
前記真空槽の内径がシャワーヘッド表面の直径より大きく、かつ、シャワーヘッド表面の直径が反応空間の内径よりも大きいことを特徴とする請求項１〜１１のいずれかに記載の薄膜製造装置。
【請求項１２】
前記真空槽内径とシャワーヘッド表面の直径との差が２０ｍｍ以内であることを特徴とする請求項１１記載の薄膜製造装置。
【請求項１３】
前記シャワーヘッド表面が円盤状のシャワープレートで構成されており、真空槽上蓋とシャワープレートとの接触面に熱交換手段が設けられていることを特徴とする請求項１〜１２のいずれかに記載の薄膜製造装置。
【請求項１４】
前記シャワープレートの温度制御が真空槽上蓋との熱交換で行われることを特徴とする請求項１３記載の薄膜製造装置。
【請求項１５】
前記シャワープレートの熱交換部分の面積が、成膜ガス通過部分の面積の２.４倍以上であることを特徴とする請求項１３又は１４記載の薄膜製造装置。
【請求項１６】
前記シャワープレートが、大気圧力下において、単位面積当たり２８.４ｋｇｆ／ｃｍ２以上の力で真空槽上蓋に押し付けられていることを特徴とする請求項１３〜１５のいずれかに記載の薄膜製造装置。
【請求項１７】
前記シャワープレートの成膜ガス通過部分の厚さが、５ｍｍ以下となるように構成したことを特徴とする請求項１３〜１６のいずれかに記載の薄膜製造装置。
【請求項１８】
前記シャワープレートと真空槽上蓋との熱交換部分の厚さが、成膜ガス通過部分の厚さよりも厚くなっていることを特徴とする請求項１３〜１７のいずれかに記載の薄膜製造装置。
【請求項１９】
前記真空槽内の温度を室温〜２５０℃の範囲に温度制御できる手段を備えていることを特徴とする請求項１〜１８のいずれかに記載の薄膜製造装置。
【請求項２０】
前記シャワープレートと真空槽上蓋とには連通した穴が設けられており、その穴に圧力測定器が連結されて設けられており、成膜時の圧力を測定できることを特徴とする請求項１３〜１９のいずれかに記載の薄膜製造装置。
【請求項２１】
前記基板ステージが、その表面の基板載置部分を熱伝導の良い材料で作製され、この熱伝導性サセプターに接する基板ステージ部材を基板載置部分よりも熱伝導性の悪い材料で作製されていることを特徴とする請求項１〜２０のいずれかに記載の薄膜製造装置。
【請求項２２】
前記サセプターがＳｉＣから作製されたものであり、基板ステージ部材がＳｉ３Ｎ４から作製されたものであることを特徴とする請求項２１記載の薄膜製造装置。
【請求項２３】
ガス流量制御装置により制御した任意の流量の成膜ガスを、真空槽上蓋に組み込んだシャワーヘッドを介して、回転又は昇降しない基板ステージとシャワーヘッドと防着板とで構成された反応空間に導入し、圧力調整バルブにより任意の成膜圧力に制御した反応空間内に載置される基板であって、基板ステージにより加熱されている基板上で化学反応により成膜せしめ、余剰の成膜ガス及び反応副生成物ガスは排気ガスとして排気システムにより排気して、基板上に薄膜を製造することを特徴とする薄膜製造方法。
【請求項２４】
前記成膜時に、前記防着板と基板ステージとで構成される隙間であるガス排気経路の上流側から下流側に向かって不活性ガスを流すことを特徴とする請求項２３記載の薄膜製造方法。
【請求項２５】
前記薄膜製造方法が、請求項１〜２２のいずれかに記載の装置を用いて行われることを特徴とする請求項２３又は２４記載の薄膜製造方法。
【発明の詳細な説明】
【技術分野】
【０００１】
本発明は、薄膜製造装置及び製造方法に関するものである。
【背景技術】
【０００２】
従来の薄膜製造装置では、基板ステージ昇降機構を備えている装置の場合、昇降機構の遊びのために、真空時に基板ステージが真空中に引かれ、大気時に調整した同心円の排気口（排気経路）のバランスが崩れる。そのため、基板上への均一な膜厚分布を達成するには、膜厚分布±３％以内であれば片側５ｍｍ以上、±２％以内であれば１０ｍｍ以上の排気口が必要とされている（例えば、特許文献１参照。）。また、この基板ステージ昇降機構を備えた装置では、基板ステージを基板搬送位置から成膜位置まで上昇させるために、成膜時に基板ステージ下部に大きな空間（例えば、１３Ｌ）を設ける構造とせざるを得なかった。この下部空間は等方排気を実現するための空間であるが、昇降機構の遊びのために、真空時に基板ステージが真空中に引かれ、大気時に調整した同心円の排気口バランスが崩れてしまうので、必要以上の容積を必要としていたのである。
【０００３】
従来から、真空槽の内壁で成膜が起こらないようにするために、防着板を設けた装置も知られている。このような装置は、成膜時に防着板が上昇し、基板搬送時に防着板が下降する防着板昇降機構を有するものであるが、成膜時に成膜ガスを単に流すだけなので、反応空間を構成する防着板の内側で成膜が起こり、パーティクルの発生源となって、量産装置のメンテナンスサイクルを短くしていた。
【０００４】
この防着板を備えている装置の場合には、防着板の外側にも成膜ガスが回り込み、真空槽内壁に少しずつ成膜が生じ、また、防着板を備えていない装置の場合にも真空槽内壁に直接成膜が生じている。この真空槽内壁に生じた膜がある厚さになると、膜剥がれを起こしてパーティクルの発生原因となる。
【０００５】
従来の薄膜製造装置において、成膜ガスを反応槽中に導入するためのシャワーヘッドの温度制御を行なっている場合、基板、原料の種類に応じて、シャワーヘッドと基板の距離を調整する必要がある。しかし、シャワーノズルを稼動部としているため（例えば、特許文献２参照。）、シャワーヘッド周りに対流、乱流が生じる不要空間を与えてしまい、これがパーティクルの発生源となり、量産装置のメンテナンスサイクルを短くしている。
【０００６】
また、このような温度制御を行っている薄膜製造装置では、一般に、シャワーヘッド（シャワープレート）の表面と基板との間の距離を４０ｍｍ以下とし、シャワーヘッド表面が極端に輻射により加熱される環境において油循環によりシャワーヘッドを冷却する方法を用いている。しかし、シャワーヘッド表面の熱を十分に逃す構造、すなわち、十分に熱交換する構造が考慮されておらず、循環する油温度を極端に低くする必要に迫られている。しかも、この場合、シャワーヘッド表面の温度が最適温度となったとしても、シャワーヘッド表面以外の箇所が低温となって、原料の析出が生じ、パーティクル発生の原因となってしまう。
【０００７】
上記温度制御を行っている装置において、温媒温度が１２０℃を越える環境ではアルミニウム(Ａｌ)の強度が極端に落ち始めるため、安全面から温媒経路の材質をＳＵＳとせざるを得ないのが現状である。ＳＵＳは、周知のように、熱伝導率が悪く（熱伝導率：ＳＵＳ約１６Ｗ／ｍＫに対し、Ａｌ約２４０Ｗ／ｍＫ）、熱の移動が鈍い。そのため、温媒経路の部品がＳＵＳ製であるシャワーヘッド構造でシャワーヘッド表面をプレート状の別部品とした場合、プレートの熱交換を効率良く行なうためには、プレートと温媒経路部品の熱交換面積を十分に大きくし、かつ温媒経路をプレート接触面近傍にする構造が必要となる。
【０００８】
さらに、従来の薄膜製造装置は、熱源に接触する基板ステージ部材に耐熱性に優れた石英又はアルミナを用いていた。しかし、アルミナは熱衝撃特性に難が有るので、基板毎の昇降によりクラックの発生や破損頻度が高くなり、また、石英は高温の還元反応雰囲気ではＯ２抜けが発生して、石英が透失、劣化してしまい、基板の成膜環境を変化させる。これらは、パーティクルの発生源ともなる。その結果、装置のメンテナンスサイクルを短くし、長期にわたる安定した成膜が行えないという問題がある。
【０００９】
さらにまた、従来の薄膜製造装置において装置内をベントする場合、下部空間から上方に向かってベントしているため、ベントの際に、成膜時に生じたパーティクルの巻上げが起こり、ベントの度に反応室内部のクリーニングを必要としていた。例えば、本出願人の提出した先願である特願２００３−６１３９１号に記載されているように、基板処理ロット間のガス停止においても基板上で測定されるパーティクル数が増える。そのため、装置のダウンフロー状態から、ガスが止まること無くダウンフローのベントが行なえるシステムが必要とされている。
【００１０】
上記した従来の装置は、ガス流れに対して、乱流、対流、熱対流について特に考慮しておらず、成膜中の膜剥れ、パーティクル発生が起こり易い状況にあった。
上記したように真空槽内壁等に形成された膜をクリーニングする際に、その膜をプラズマや化学ガス等による反応処理では効率良く除去できない場合、作業員が硝酸等の化学薬品を用いて直接除去しなければならず、危険である。あるいは、他のクリーニング方法として、真空槽を取り外して洗浄メーカーに送り、そこでクリーニングするという大掛かりな作業が生じる場合もある。従って、このような薄膜製造装置は、安全に効率良く使用できることが前提とされる量産装置としては実用的でないといえる。
【先行技術文献】
【特許文献】
【００１１】
【特許文献１】ＷＯ  ０３／０４８４１３  Ａ１（１９頁、図８）
【特許文献２】特開平９−３１６６４４号公報（特許請求の範囲、実施例）
【発明の概要】
【発明が解決しようとする課題】
【００１２】
本発明の課題は、上記従来技術の問題点を解決することにあり、良好な膜厚分布、組成分布、成膜レートを再現しつつ、パーティクル数が少なく、長期にわたって連続成膜を安定して行うことが可能な生産性、量産性に優れた薄膜製造装置及び製造方法を提供することにある。
【課題を解決するための手段】
【００１３】
本発明の薄膜製造装置は、真空制御可能な真空槽の反応空間である反応室上部からシャワーヘッドを介して反応室内に成膜ガスを導入し、基板ステージにより加熱される基板上で化学反応により成膜するＣＶＤ装置である薄膜製造装置において、上部の反応空間が回転又は昇降しない基板ステージとシャワーヘッドと防着板とで構成され、該防着板と基板ステージとで構成される同心円の隙間をガス排気経路として設け、このガス排気経路の上方から防着板に沿って不活性ガスが流れるように構成し、かつ、ガス排気経路の２次側に下部空間を設けてあることを特徴とする。
【００１４】
上記したように、反応空間をシャワーヘッドと基板ステージと防着板とで構成し、この反応空間を正に円柱型として乱流・対流・熱対流の生じ難い空間とし、また、防着板と基板ステージで構成される同心円の隙間をガス排気経路となして、このガス排気経路の上流側から下流側に向かって防着板内壁に沿った形で不活性ガスが噴出されるように構成し、さらに反応空間よりも容積の大きな空間（以後、「下部空間」と称す）を防着板と基板ステージとで構成されたガス排気経路と直結して真空槽の下方部分に設けてある。このような構造において、基板ステージ昇降機構が設けられていないので、基板ステージの偏心が起らず、また、偏心の調整を必要としないので、ガス排気経路の片寄りが生じず、膜厚分布、膜組成の均一性が得られ、再現性も向上する。
【００１５】
また、基板ステージの昇降機構、回転機構も設けていないので、薄膜製造装置を構成する成膜システムを簡略化できることで、装置の小型化が実現でき、かつ、駆動系動作のための遊びを排除できるので、成膜再現性を向上させることができる。
さらに、上記したように不活性ガスを流すので、成膜時に反応空間を構成する防着板には膜が付かず、又は防着板への成膜を抑制して膜剥れを発生し難くするため、パーティクルの発生がほとんどなく又はあっても極めて少なく、膜質、膜性能が安定した薄膜を長期にわたって安定して製造することができる。
【００１６】
防着板と基板ステージとで構成されている排気空間は狭い空間であり、ガスの流れが早いために、防着板に成膜が起こることもある。しかし、防着板の動作は成膜時上昇・搬送時下降となるように昇降自在に構成してあるので、防着板の成膜が起こる範囲は常に基板（すなわち、基板ステージ表面）よりも下方（すなわち、２次側）となり、仮に膜剥れが発生しても剥れた膜が基板に降り注ぐことは無い。
【００１７】
上記ガス排気経路の幅は、３ｍｍ以上１５ｍｍ以下であることを特徴とする。３ｍｍ未満であると安定な膜厚分布が得られず、１５ｍｍを超えると成膜レートが遅くなり実用的ではない。
上記下部空間の容積は、反応空間の容積の１.３倍以上であることを特徴とする。反応空間の容積がこれより小さいと、下部空間では、排気システムが接続されている排気口側の排気速度が早く、その排気速度の影響が同心円の排気経路であっても現れ始める。
【００１８】
上記防着板は、基板搬送時は下降して基板を搬送でき、成膜時は上昇して反応空間を構成できる昇降自在の機構を備えていることを特徴とする。
上記シャワーヘッドは真空槽の上蓋に組み込まれた構造を有し、成膜条件に合わせてシャワーヘッドの温度制御が行なえるように上蓋を温度制御可能に構成したことを特徴とする。
【００１９】
上記防着板で仕切られた反応空間の外側は、成膜時には不活性ガスで満たされるように構成されたことを特徴とする。
上前記基板を載置する基板ステージと対向して真空槽の上蓋内に組み込んで設けたシャワーヘッドを介して、真空槽内にベントガスを導入するためのベントラインを備えていることを特徴とする。
【００２０】
上記のように構成された薄膜製造装置においては、防着板と基板ステージとで構成されたガス排気経路と共に、等方排気を実現するための構造である下部空間に防着板の成膜が起こる範囲からの剥れた膜が堆積することがあったとしても、反応空間では、パーティクルが堆積し易い下部空間からのベントではなく、基板ステージ上部のシャワーヘッドからのダウンフローによるベントが行なえるため、堆積物の巻き上げが起きず、四散を抑制して、真空槽ベント時のクリーニング作業時間を低減でき、その結果、メンテナンスの手間を低減することができる。
【００２１】
上記ベントラインは、シャワーヘッドに繋がっている成膜用ガスラインを共有することを特徴とする。
このベントラインに、スローベントのシステムが設けられていることを特徴とする。初めのベント速度を遅くして、パーティクルを発生させないようにするためである。
乱流・対流・熱対流を抑制する装置構造、すなわち、シャワーヘッド表面−基板間距離を短くし、かつガスの流れを制御する装置構造において、大量の輻射熱を受けるシャワーヘッド（シャワープレート）表面の温度を成膜条件に合わせて温度制御できるため、成膜ガスの分解・析出・成膜を抑制し、パーティクルの発生が少なく、膜質、膜性能が安定した薄膜を長期にわたって安定して成膜することができる。
【００２２】
上記防着板で仕切られた反応空間の外側が、成膜時には不活性ガスで満たされるように構成されていることを特徴とする。このように、成膜時には防着板と真空層との間の空間が不活性ガスで満たされる構造としているので、この空間には成膜ガスが入り込まず、真空槽内壁に成膜が生じないため、真空槽内壁のメンテナンスを必要としない。メンテナンスは、定期的な内部冶具の交換だけで十分である。
【００２３】
上記シャワーヘッドの表面と基板ステージに載置される基板との距離が１０〜７０ｍｍ、好ましくは１０ｍｍ〜４０ｍｍとなるように構成されていることを特徴とする。１０ｍｍ未満であるとシャワー孔の影響がウエハ表面に現れ（シャワー孔直下の厚膜化）、７０ｍｍを超えると反応空間が大きくなり、乱流・熱対流を生じる空間を与えてしまう。
上記真空槽の内径は、シャワーヘッド表面の直径より大きく、かつ、シャワーヘッド表面の直径が反応空間の内径よりも大きいことを特徴とする。反応空間の天井は上蓋よりも面積が小さく、シャワーヘッド表面は反応空間天井よりも面積が大きい構成としてあるので、凹凸が無く、乱流・対流を生じさせない最少空間構造となっている。
【００２４】
上記真空槽内径とシャワーヘッド表面の直径との差は、２０ｍｍ以内であることを特徴とする。２０ｍｍを超えると十分な接触面積がとれなくなり、ガスの流れが不規則となる。また、この差の下限は、上蓋の開閉動作による「ガタ」と外周の不活性ガス出口とを考慮して適宜設計すればよい。例えば、４ｍｍ以上あればよい。
上記シャワーヘッド表面は、円盤状のシャワープレートで構成されており、真空槽上蓋とシャワープレートとの接触面に熱交換手段が設けられていることを特徴とする。
上記シャワープレートの温度制御は、真空槽上蓋との熱交換で行われることを特徴とする。
【００２５】
上記シャワープレートの熱交換部分の面積はシャワープレートの成膜ガス通過部分の面積の２.４倍以上であることを特徴とする。熱交換部分の面積がこれより小さくなると、シャワープレートの温度分布のバラツキが大きくなるおそれがある。この熱交換部分の面積の下限は、基板サイズに依存して変化する。例えば、基板サイズに応じて所望の冷却効果を得るためには、好ましくは、１５０ｍｍ基板、２００ｍｍ基板で２．４倍以上、３００ｍｍ基板で４倍以上であればよい。また、熱交換部分の面積の上限は、基板サイズに依存して適宜設計すればよいが、装置構成のバランス等を考慮すれば一般に１０倍以下である。
【００２６】
上記シャワープレートは、大気圧力下において単位面積当たり２８.４ｋｇｆ／ｃｍ２以上の力で成膜槽上蓋に押し付けられていることを特徴とする。この押圧力より低いとシャワープレートと上蓋との熱交換効率が悪くなると共に、熱サイクルをかけるとシャワープレート固定ボルトに”ゆるみ”が生じやすい。
【００２７】
上記シャワープレートの成膜ガス通過部分の厚さは、５ｍｍ以下となるように構成したことを特徴とする。５ｍｍを超えるとシャワー穴のコンダクタンスが悪くなる。
上記シャワープレートと真空槽上蓋との熱交換部分の厚さは、成膜ガス通過部分の厚さよりも厚くなっていることを特徴とする。これは全方向での熱交換の効率アップのためである。
【００２８】
不要空間を無くし、反応空間を最少空間とする乱流・対流・熱対流を生じさせない構造では、シャワーヘッド表面−基板間距離は最短とすべきである。しかし、この距離が近ければ近い程、シャワーヘッド表面は基板からの強烈な輻射熱を受け、シャワーヘッド表面温度が上昇してしまう。この問題を解決するため、真空槽上蓋内にシャワーヘッド構造を組み込み、かつ、温媒を循環し、上蓋を最適温度に制御すると共に、上蓋は高温の温媒循環に耐え得るＳＵＳ製とし、上蓋表面にシャワー穴の空いたＡｌ製プレート（すなわち、シャワープレート）を装着してある。強烈な輻射熱を逃すように上蓋とシャワープレートの熱交換面積を十分に確保して、熱交換効率を向上させることによりシャワープレートの熱を逃し、そして目的温度範囲に制御できるような構造とすると共に、シャワープレートを上蓋に確実に固定できる構造としてある。
【００２９】
この場合、上蓋とシャワープレートの熱交換が効率良く行なえ、シャワープレートと上蓋に大きな温度差が生じないように、上蓋の温媒流路はシャワープレート接触／固定側に重点的に設けることが好ましい。
上記真空槽は、その内部の温度を、原料ガスの種類に応じて室温〜２５０℃の範囲に制御できる手段を備えていることを特徴とする。
【００３０】
上記シャワープレートと真空槽上蓋とには連通した穴が設けられており、その穴に圧力測定器が連結されて設けられており、成膜時の圧力を測定できることを特徴とする。
本発明の薄膜製造装置内に設ける基板ステージは、その表面の基板載置部分が熱伝導の良い材料で作製され、この熱伝導性サセプターに接する基板ステージ部材が基板載置部分よりも熱伝導性の悪い材料で作製されていることを特徴とする。
【００３１】
このように、基板ステージ部材に耐熱性・熱衝撃特性に優れ、熱伝導率の低いＳｉ３Ｎ４から作製された部材を用いることで、基板が載置されるサセプター温度の変化を抑制し、基板の温度分布悪化を抑制している。急激な熱サイクルや酸等による洗浄においても、基板ステージ部材の破損頻度、経時変化を低減し、基板の成膜環境の変化を低減することができる。また、基板ステージ部材がパーティクルの発生源とならずメンテナンスサイクルを伸ばし、安定して長期に成膜が行なえる。
【００３２】
上記したように、熱伝導率の優れた材料からなるサセプター（例えば、ＳｉＣサセプター）を加熱し、載置する基板の加熱熱源とすることと、このサセプターの周りに熱伝導率の良くない部材（例えば、Ｓｉ３Ｎ４部材）を配置することで、サセプターからの熱逃げを抑制できるため、基板の温度分布が良くなり、膜質、膜性能が安定した薄膜を長期にわたって安定して成膜することができる。このように、基板の昇降温を行なう温度変化の激しいサセプター（例えば、ＳｉＣサセプター）に接触する部材に熱衝撃特性の優れた部材（例えば、Ｓｉ３Ｎ４部材）を用いることで、部材のクラック、破損がし難く、寿命が延びるため、膜質、膜性能が安定した薄膜を長期にわたって安定して生成させることができる。
【００３３】
上記したように、本発明によれば、特許文献１記載の良好な膜厚分布、組成分布、成膜レートを再現しつつ、より長期にわたって、パーティクルが少なく連続成膜が安定して行なえることが可能な生産性・量産性に優れた薄膜製造装置を提供できる。この装置は、産業上、低ダスト、良好な再現性等が要求される量産装置として大いに威力を発揮する。特に、熱エネルギーを利用したＣＶＤプロセスにおいて大変威力を発揮する。また、反応室（防着板）側壁への膜付着を防止することで成膜ダストを低減し、メンテナンス周期を伸ばせるため、装置ダウンタイムを少なくし、生産性・量産性の向上に大きく貢献する。
【００３４】
本発明の薄膜製造方法は、ガス流量制御装置により制御した任意の流量の成膜ガスを、真空槽上蓋に組み込んだシャワーヘッドを介して、回転又は昇降しない基板ステージとシャワーヘッドと防着板とで構成された反応空間に導入し、圧力調整バルブにより任意の成膜圧力に制御した反応空間内に載置される基板であって、基板ステージにより加熱されている基板上で化学反応により成膜せしめ、余剰の成膜ガス及び反応副生成物ガスは排気ガスとして排気システムにより排気して、基板上に薄膜を製造することを特徴とする。この成膜ガスは、化学反応に用いる原料ガス、反応ガス、分圧制御に用いる不活性ガス等の混合ガスである。
この製造方法において、成膜時に、防着板と基板ステージとで構成される隙間であるガス排気経路の上流側から下流側に向かって不活性ガスを流すことを特徴とする。
上記薄膜製造方法を、上記したいずれかの本発明の装置を用いて行うことが好ましい。
【発明の効果】
【００３５】
本発明の薄膜製造装置及び製造方法によれば、良好な膜厚分布、組成分布、成膜レートを再現することができると共に、より長期にわたって、パーティクル数が少なく、長期にわたって連続成膜を安定して行えるという効果を奏する。本発明の薄膜製造装置及び製造方法は、生産性、量産性に優れたものである。
【図面の簡単な説明】
【００３６】
【図１】本発明の薄膜製造装置の装置構成を示す概略断面図。
【図２】図１の構成要素の配置関係を示す図であり、(Ａ)は、基板ステージ、ステージカバー、ガス排気経路及び防着板の配置関係を示す上面図であり、図２(Ｂ)はその断面図。
【図３】一般的なガス源を示す回路図。
【図４】本発明の一実施の形態であるガス源を示す回路図。
【図５】本発明の一実施の形態であるガス経路を示す回路図。
【図６】本発明の装置の一実施の形態を示す概略図であり、(Ａ)は真空槽の上方部分の断面図、(Ｂ)は真空槽の上方部分を所定の位置で切った全体の上面図、そして(Ｃ)は真空槽の上方部分を所定の位置で切った中心部の上面図。
【図７】排気クリアランスと膜厚分布との関係を示すグラフ。
【図８】排気クリアランスと基板中心の成膜レートとの関係を示すグラフ。
【図９】基板温度に対するシャワープレートの中心温度の関係を示すグラフ。
【図１０】シャワープレート−基板間距離とシャワープレート中心温度との関係を示すグラフ。
【図１１】シャワープレートの温度分布を示すグラフ。
【図１２】本発明の一実施の形態を示す概略図であり、(Ａ)は真空槽上蓋とシャワープレートとの配置を示す概略断面図、(Ｂ)はその上面図。
【発明を実施するための形態】
【００３７】
以下、図面を参照して本発明を実施するための最良の形態について説明する。
図１は、本発明に係る薄膜製造装置の要部である真空槽の構成を模式的に示す断面図である。
【００３８】
図１に示す真空槽１は、その上蓋２にシャワーヘッド３が組み込まれており、そのシャワーヘッド３に対向して下方に基板ステージ４が設置されている。この基板ステージ４は、回転又は昇降しないように固定式に構成されている。しかし、昇降式でもよい。この基板ステージ４の外周側壁には、好ましくは基板ステージカバー５が取り付けられている。基板ステージ４の側壁近傍には所定の間隔を持って防着板６が配置され、この防着板は、昇降機構である防着板リフター６ａにより、成膜時には上昇し、基板搬送時には下降するように昇降自在に取り付けられている。成膜時の反応空間Ａは、このようなシャワーヘッド３と基板ステージ４と防着板６とで構成される。この防着板６と基板ステージ４とで構成される隙間が同心円のガス排気経路７を構成する。この真空槽１では、不活性ガスが上蓋２の外周に設けられた開口部８から真空槽内に導入され、不活性ガスの噴出口９を介してガス排気経路７の上流側から防着板６の内壁面に沿って下流側に流れる構造としてある。これにより、反応空間Ａよりも容積の大きな下部空間Ｂが、防着板６と基板ステージ４とで構成されたガス排気経路７に直結して設けられ、等方排気が実現されるように構成されている。成膜時の真空槽内の圧力制御は、上蓋２に取り付けられた圧力測定器１０から圧力調整バルブ１１に圧力がフィードバックされ、プロセスに合わせて圧力の選択が可能であるように構成されている。
【００３９】
また、真空槽１には、真空排気システム１２がバルブ１２ａを介して接続されており、真空槽内の圧力を制御できるようになっている。また、真空槽の上部に設けられた成膜ガス導入口とシャワーヘッド３との間には、導入されたガスが広がる空間であって反応空間として機能する空間がある。さらに、図示されてはいないが、この真空槽１には、上蓋２内に組み込まれたシャワーヘッド３に成膜ガスを供給するために、成膜ガス配管により離間して接続された混合器と、混合器に原料ガス配管により接続された気化システム（気化器）とが設けられている。この気化システムから真空槽までのガス配管、各種バルブ、混合器等を含む装置構成物には気化した原料ガスが液化／析出／成膜しない温度に保つために、ヒータ等の加熱手段や熱交換器が設けられている。気化システムと混合器との間の配管には、以下で図５に基づいて詳細に説明するように、バルブＶ３が、また、気化システムと排気システムとの間の配管にはバルブＶ４が設けられ、これにより気化システム、混合器、排気システムを遮断できるように構成されている。これは、気化システム、混合器及び排気システムの構成要素の各々のメンテナンスサイクルが異なるため、大気開放により成膜に悪影響を及ぼす水分等の物質がこれら構成要素に付着するのを避けることを目的とするものである。１つの構成要素を大気開放してメンテナンスしている場合に、他の２つの構成要素をも大気開放することなく、真空を保持しうるように構成されている。
【００４０】
図１に示す装置を用いて、以下のようにして薄膜を製造できる。真空槽１の上蓋２の上部より成膜ガス（化学反応に用いる原料ガス、反応ガス、真空槽内の分圧制御に用いる不活性ガス等からなる混合ガス又はそれぞれのガス）をその導入口を経て導入し、シャワーヘッド３より基板ステージ４上に載置される基板上に成膜ガスを吹き付け、ここで成膜する。余分の成膜ガスや、副生成物等はガス排気経路７を経て槽外へ等方排気される。成膜時、不活性ガスを上蓋２の外周に設けられた開口部８から真空槽１内に導入し、不活性ガスの噴出口９を介して排気経路７の上流側から防着板６の内壁に沿って流す。反応空間Ａよりも容積の大きな下部空間Ｂが防着板６と基板ステージ４とで構成されたガス排気経路７と直結して設けられているので、等方排気が実現されるようになっている。
【００４１】
図２(Ａ)は、図１に示す真空槽を構成する基板ステージ、基板ステージカバー、ガス排気経路及び防着板の配置関係を示す上面図であり、図２(Ｂ)はその断面図である。図２(Ａ)及び(Ｂ)に示すように、基板ステージ４の外周には基板ステージカバー５が設けられ、その外周には、ガス排気経路７及び防着板６が設けられ、防着板と基板ステージとで構成されるガス排気経路７は、その大きさ（幅）がｒとなるように構成されている。また、図２(Ｂ)に示すように、ガス排気経路の鉛直方向の長さがＬとなるように構成されている。
【００４２】
成膜ガス導入口の１次側には、図３に示すようなガス流量を制御できるガス源（原料ガス源、反応ガス源、不活性ガス源等）が接続されており、これらのガス源は、集積されて、１つのガス源から複数のガスを出すことができるように構成されている。
図４に上記集積されたガス源の例を示す。ガス源Ａ、ガス源Ｂは、それぞれの必要に応じたラインに接続されている。すなわち、ガス源Ａ及びＢは、それぞれ、バルブ、マスフローコントローラ（ＭＦＣ１、ＭＦＣ２、ＭＦＣ３）を介して、反応ガスライン及び不活性ガスラインに接続されている。さらに、ガス源ＢのラインにはベントＶを介してベントガスラインが接続されており、このベントＶはスローベントＶでもよい。
【００４３】
本発明においては、ガス源（図４）と成膜ガス導入口（図１）との間に図５に示すガス経路システムが設置されている。このシステムは、成膜プロセスを実施する際に、気化システムにより（液体）原料を気化して原料ガスとする原料ガス源と、プロセスに必要な反応ガス（不活性ガスと反応ガスとがプロセスに適した割合で混合されたガス。以後、これを「反応ガス」と略称する。）を供給できるガス源Ａとから、それぞれのガスを混合器内へ供給し、そこで均一に混合するように構成されている。この混合器は、原料ガスと反応ガスとが対向して導入され、攪拌・拡散をへて均一に混合され、成膜ガスを得ることができるような構造となっている（特願平１３−３６９２７９号）。この成膜ガスは、バルブＶ１の開放により成膜ガス導入口を経て図１の反応槽１内へ導入され、シャワーヘッド３を経て基板上に達する。不活性反応ガスは、ガス源ＢからバルブＶ６の開放により真空槽１の上蓋２の外周の開口部８から槽内へ導入される。同様に、真空槽内ベントの場合は、スローベントＶのようなベントＶとバルブＶ５とを開放することにより、成膜ガス導入口からシャワーヘッド３を介して槽内にベントガスを導入する。なお、図５中の熱交換器から１次側のガス経路（混合器も含む）は全て、室温〜２５０℃までの間で温度制御が可能となるように、ヒータ等の加熱手段や熱交換器のような温度制御手段を備えている。また、原料ガス源から出る全ての配管も、同様に、室温〜２５０℃まで温度制御が可能となるような同様の温度制御手段を備えている。
【００４４】
次に、図５に示すガス経路の動作について詳細に説明する。混合器は、バルブＶ３が設けられている配管により気化システムに接続されると共に、バルブＶ５及び熱交換器、次いでマスフローコントローラ（図示せず）を介してそれぞれガス源（例えば、反応ガス源、不活性ガス源）にも連結されている。混合器内で均一に混合された成膜ガスは、バルブＶ１が設けられている配管を経て成膜ガス導入口へと搬送され、真空槽内の基板ステージ上に載置された成膜対象物である基板の表面に供給される。この反応ガス源には、反応ガス源以外にキャリアガス等の不活性ガス（例えば、Ｎ２等）の供給系も接続されており、各供給系は、弁要素の調節によって、反応ガスやキャリアガスをガス源からマスフローコントローラー、熱交換器を経て、混合器へと配管により搬送するように構成されている。反応ガスには、目的とする膜を製造するための原料ガスに合わせたガス、例えば、還元反応の際はＨ２等、窒化反応の際はＮＨ３等、酸化反応の際はＯ２等がある。原料ガスは、有機金属化合物等を有機溶媒に溶解した原料液を気化して得たガスである。
【００４５】
混合器では、反応ガス源から供給される適度に加熱された反応ガスと、気化システムにより生じ、液化／析出／成膜しない温度に保たれた配管を経て送られる原料ガスとが導入・混合され、成膜ガス（反応ガス＋原料ガス等）が得られる。この原料ガスは、１種類の又は複数の種類のガスが混じったガスである。かくして得られた成膜ガスは、配管を経て真空槽内に導入される。
【００４６】
この気化システムと混合器との間の配管及び混合器と成膜ガス導入口との間の配管はＶＣＲ継手で接続されていてもよく、一部の配管各継手のＶＣＲガスケットは、ただのリングではなく穴のところがパーティクル捕獲器となっているＶＣＲ型パーティクル捕獲器であってもよい。このＶＣＲ型パーティクル捕獲器のある継手部は、原料ガスが液化／析出しない温度よりも高く設定・保持され、かつ、反応に必要な特定の気化した原料元素を付着・捕獲しないようにすることが望ましい。
【００４７】
混合器と真空槽との間の成膜ガスラインには、成膜ガスの切替えを行うバルブ(Ｖ１及びＶ２)が混合器５の２次側に設けられてある。バルブＶ１及びＶ２の下流側は、それぞれ、真空槽及び排気システムに接続されている。成膜時は、バルブＶ１を開けてバルブＶ２を閉じ、成膜終了後は、バルブＶ２を開けてバルブＶ１を閉じる。原料ガスや反応ガスを混合器に導入する初期の数瞬の間は、混合が均一でなく安定しないので、バルブＶ１を閉じてバルブＶ２を開け、排気システムに原料ガスと反応ガスとの混合ガスを流すようにし、混合が安定した後に、バルブＶ２を閉じてバルブＶ１を開け、シャワーヘッドを介して反応空間に成膜ガスを導入できるようにする。また、成膜終了時には、瞬時の間バルブＶ２を開けてバルブＶ１を閉じ、混合器内の反応に使用されなかった余剰の成膜ガスを排気システムに流すことにより、反応空間への成膜ガスの導入を瞬時に止め、反応空間内に導入されることがないように構成する。
【００４８】
気化システムは、図示していないが、原料供給部と気化部とから構成されている。この気化システムは、加圧ガス（例えば、Ｈｅガス等の不活性ガス）により液体・固体原料を有機溶媒に溶解した原料液を加圧・搬送し、圧送された原料液のそれぞれの流量を各液体流量制御器で制御して、気化部に運ぶように構成されている。気化部は、流量の制御された原料液を効率よく気化させ、気化して得られた原料ガスを混合器へ供給することができるように構成されている。この気化部では、液体原料が１種の場合は単液を、液体原料が複数の場合は複数の原料液を混合して気化させることができる。原料液を気化させる際は、原料液の液滴を気化させるだけでなく、液滴にガスを当てたり、物理的な振動を与えたり又は超音波を当てたりして、気化部の壁面に設けたノズルを介して更に細かい液粒として気化部内に導入して気化させ、気化効率を上げることが好ましい。気化部の内部には、液滴又は液粒が、効率良く気化すべき箇所で極力気化することができるように、かつ、パーティクル捕獲器による液粒気化負荷の軽減のために、Ａｌ等の熱伝導の良い材料で作製された気化部材を配置することが好ましい。また、気化部の内部には、原料液が気化する際に発生する残渣を元とするパーティクルを気化部外に出さないためや、少量流れ来る液滴が気化器外に真空により吸い込まれることなく気化できるようにするために、パーティクル捕獲器を設けてもよい。この気化部材とパーティクル捕獲器においては、これらに接触した液滴、細かい液粒が確実に気化できるように、かつ、反応に必要な特定の気化した原料元素を付着・捕獲しないように、適切な温度に気化条件が保たれていることが好ましい。なお、この気化システムは、原料用の溶媒を有し、その流量を流量制御器で制御して気化部へ導入し、気化部で気化させ、この溶媒ガスを作ることが可能なように構成されていてもよい。
【００４９】
なお、成膜対象物である加熱された基板上にシャワーヘッド３を介して成膜ガスが導入されて、反応が開始されるが、反応に使用されなかった余剰の成膜ガスや、反応により生じた副生成物ガスや、反応物ガスは排気システムにより排気される。真空槽１の上蓋２内に組み込まれたシャワーヘッド３には、成膜ガス中に存在するパーティクルを捕獲するためのフィルターとしてのパーティクル捕獲器を配設してもよい。シャワーヘッド３は、適度に加熱され、導入ガスが液化／析出／成膜しない温度に保たれている。また、パーティクル捕獲器は、反応に必要な特定の気化した原料元素を付着・捕獲しない温度に適切に調整されていることが望ましい。
上記排気システムと真空槽との間に設けられた圧力調整バルブにより、様々な成膜圧力条件に容易に対応することが出来る。
【００５０】
本発明の薄膜製造装置では、シャワープレート表面−基板間距離は、固定され、成膜時、搬送時とも同じ距離となるように構成されるが、基板ステージを組み上げる段階でスペーサーを選択することにより、任意の距離、例えば１０ｍｍ、２５ｍｍ、４０ｍｍの３種から選択可能な構造とすることもできる。
次に、本発明の薄膜製造装置における、真空槽上蓋及びシャワープレートに付いて図６を参照して説明する。図６中、図１と同じ構成要素は同じ参照番号を付してある。図６(Ａ)は真空槽１の上方部分の断面図を示し、図６(Ｂ)は真空槽の上方部分を所定の位置で切った全体の上面図を示し、そして図６(Ｃ)は真空槽の上方部分を所定の位置で切った中心部の上面図を示す。
【００５１】
図６に示したように、ガスが広がる部分１３を含むシャワーヘッド構造を上蓋２に組み入れて、上蓋２とシャワーヘッド３とを一体化構造としてもよい。また、シャワープレート３の大きさは、真空槽１の天井部の面積と同程度の大きさに設計されている。このような構造を取ることにより、図６で示すように、シャワープレート３が熱交換する領域（接触面積）が大きく確保され、熱交換を効率良く行なえることになる。
シャワープレート３の面積は、図１に示すようなシャワープレート３と基板ステージ４と防着板５とで囲まれた反応空間Ａの天井面積よりも大きくなるように構成してある。反応空間（すなわち、シャワープレートが輻射を受ける面積）は小さくしつつ、シャワープレート３の熱交換のための面積は十分に確保されている構造になっている。
【００５２】
この上蓋２は、ＳＵＳ製であり、図６に示すように、油インから油アウトの油循環経路１４により温度制御が行なえるように構成されている。油循環経路１４は、上蓋内部を広範囲に座刳って構成されており、また、シャワープレート３を止めるネジ穴３ａは油が満たされる範囲内部で島状に存在し、油循環経路が広くなっているため、上蓋２の温度を均一にできるとともに温度制御性も良くなっている。また、油循環経路１４の大部分は、上蓋２に組み込まれたシャワープレート３の表面と接触して配置され、熱交換効率が向上できるように構成されている。従って、特に、成膜時の基板温度が高温で、シャワープレート−基板間距離が近く、シャワープレート３が強烈な輻射により加熱される環境においても、対応可能な優れた熱交換効率を実現できる構造となっている。この循環経路で用いる媒体は、油でなくとも、同じ作用を有する公知の温媒体等の媒体であれば特に制限されない。
【００５３】
このシャワープレート３は、横から見て凹の形をしており、ガス通過部分はシャワー穴のコンダクタンスを最適にする厚さ（一般的には、約５ｍｍ程度）が好ましい。
シャワープレート３と上蓋２の熱交換部分はシャワープレート熱交換部分の温度均一性を上げる目的で厚く（例えば、約１０ｍｍ程度）設計されており、熱交換する部分のシャワープレートの熱をシャワープレート全体に広げた後に熱交換することで熱交換効率を上げている。
【実施例】
【００５４】
以下、ＭＯＣＶＤ法によりＰＺＴ膜を製造するための標準の成膜条件を挙げ、本発明の装置を用いてこの条件で成膜を行った。
（原料）                （濃度）        （設定流量）
Pb(dpm)2/THF               0.3mol/L        1.16mL/min
Zr(dmhd)4/THF              0.3mol/L        0.57mL/min
Ti(iPrO)2(dpm)2/THF        0.3mol/L        0.65mL/min
N2（キャリアガス）                          500sccm
（反応ガス）
O2                                    2500sccm
（ガスヘッド周り不活性ガス）
N2                                    1500sccm
成膜圧力：圧力調整バルブにより常に５Ｔｏｒｒ一定に調整。
基板温度：５８０℃
シャワープレート−基板間距離：３０ｍｍ
【００５５】
図１に示す薄膜製造装置を用い、基板ステージ４上に載置した８インチ電極基板上に、ガス排気経路７の大きさ、すなわち排気クリアランス(ｒ：３〜２０ｍｍ)と鉛直方向の長さ(Ｌ：３０、５０、７０、９０ｍｍ)とを変化させて、上記成膜条件でＰＺＴ膜を製造した。その結果得られた膜の膜厚分布(％)を排気クリアランスとの関係で図７に示す。図７から明らかなように、排気経路の大きさ(ｒ)＝３ｍｍ以上、鉛直方向の長さ(Ｌ)７０ｍｍ以上とすることで、面内３％以下の良好な膜厚分布を安定して得ることができる。
【００５６】
また、８インチ電極基板上に、ガス排気経路すなわち排気クリアランスの大きさ(ｒ)と鉛直方向の長さ(Ｌ)とを変化させて、上記成膜条件でＰＺＴ膜を製造した。この際の排気クリアランスと成膜レートとの関係を図８に示す。条件により膜厚分布に差が出るため基板中心の成膜レートを求めて比較してある。量産装置においては、スループットを考慮すると成膜時間は３ｍｉｎ以下が望ましい。例えば、目標膜厚１００ｎｍとした場合、約３５ｎｍ／ｍｉｎ以上の成膜レートが必要となる。図８から明らかなように、この成膜レートを満足する条件は、鉛直方向の長さ(Ｌ)＝７０ｍｍ以上では排気経路の大きさ(ｒ)＝３〜１５ｍｍである。
【００５７】
なお、図６におけるガスが広がる空間（反応空間）やシャワープレートの大きさや真空槽の天井部の大きさの各部の寸法は、Ｒ１＝２００ｍｍ、Ｒ２＝３７０ｍｍ、Ｒ３＝３９０ｍｍに設計されている。シャワープレート３は、上蓋２の外周不活性ガス噴出口を除くほぼ全ての面積を熱交換面積として活用できる直径（Ｒ２）としている。これにより、上蓋とシャワープレートの熱交換面積（φＲ２−φＲ１）はガス通過部（φＲ１＝シャワープレートと上蓋の熱交換無し）の約２.４倍が確保されている。
【００５８】
また、図１に示す装置構成において、シャワープレート−基板間距離４０ｍｍで、上蓋の温度制御を行なわずに基板温度を変更した時のシャワープレートの中心温度変化を確認した。その結果を図９に示す。反応空間は不活性ガス雰囲気５Ｔｏｒｒに制御されている。標準とする上記成膜条件に示した材料のうち原料は、２００℃以下で析出し、２５０℃以上で分解が起るため、原料ガスが接触する箇所は２００℃〜２５０℃の範囲に制御する必要がある。乱流・対流・熱対流を押える図１に示す装置構造においては、図９に示すように、基板と近距離で対向するシャワープレートの温度は上昇してしまうため、シャワープレートの温度制御は必須の項目である。
【００５９】
また、図１に示す装置構造において、不活性ガス雰囲気、圧力５Ｔｏｒｒ、基板温度５８０℃、上蓋の温度制御を行なわない条件で、シャワープレート−基板間距離を変更した時のシャワープレート中心温度変化を確認した。その結果を図１０に示す。図１０から明らかなように、シャワープレート−基板間距離のシャワープレート温度への影響は基板温度よりも非常に鈍くはあるが、シャワープレート−基板間距離を短くすればシャワープレート温度が上昇する（４０ｍｍ→１０ｍｍの変化で約１６℃温度上昇）。
【００６０】
次に、図６に示す構造を有する真空槽上蓋に２１５℃の油を５Ｌ／ｍｉｎ以上で循環させた。不活性ガス雰囲気、圧力５Ｔｏｒｒ、基板温度５８０℃、シャワープレート−基板間距離４０ｍｍの時、シャワープレート中心温度は２３２℃になり、油循環前に比べ約１６０℃下げることができた。この時のシャワープレート中心から半径方向の温度分布を図１１に示す。図１１から明らかなように、シャワープレートの温度分布は±１０℃の範囲に入っており、また、シャワープレート温度が最も成膜に対し影響を与える成膜ガスが通過する範囲φ２００ｍｍ（中心からの半径１００ｍｍ）の温度分布は、約±５℃と良好であった。さらに、油循環温度は２１５℃であり、上蓋温度は２１０℃以上に維持され、上蓋の成膜ガスが導入される空間で原料が析出することが無かった。
【００６１】
また、図６の構造においてシャワープレート−基板間距離を１０ｍｍとした場合、図１０に示すように、シャワープレート表面の最高温部（シャワープレート中心点）の温度上昇は最大でも１６.２℃以下であった。従って、シャワープレート−基板間距離１０ｍｍにおいても、シャワープレートは２００〜２５０℃の温度範囲に維持させることができる。さらに、循環する油温度を選択することによってシャワープレートを最適温度に調整することもできる。
【００６２】
図６に示すシャワープレート固定ネジ（Ｍ６×２４本）３ａの締め付けトルクは各５Ｎ・ｍとして、ネジ１本の軸方向の力Ｗは次式で与えられる。ここで、Ｆ：締め付ける力、Ｔ：締め付けトルク、ｄ：有効径、ｌ：ネジリード、μ：摩擦係数である。
Ｆ ＝ ２Ｔ／Ｄ
Ｆ ＝ Ｗ(ｌ ＋ μπｄ)／(πｄ − μｌ)
Ｗ×２４（ネジ本数）の値をシャワープレートが熱交換する面積で割ると約２８.４ｋｇｆ／ｃｍ２となる。従って、シャワープレートを２８.４ｋｇｆ／ｃｍ２以上の力で上蓋の熱交換面に押し付けないと図１１に示すような冷却効果は望めない。
【００６３】
本発明の装置（図１〜６）を用いて成膜を行なうと、上述（図７、８）のように、面内膜厚分布が良好な成膜を再現性良く行なえる。
【００６４】
図９〜１１に示す結果を踏まえて付け加えると、図１の装置構成においては、図６に示す真空槽上蓋とシャワーヘッドとが一体的となった構造を用いないと、すなわち、真空槽上蓋にシャワーヘッド構造を組み込み、シャワープレートの表面積がほぼ真空槽天井の面積と同程度となるようにして、最大面積を確保し、シャワープレートの熱交換面積を成膜ガス通過部の２.４倍以上とし、上蓋内の油循環経路をシャワープレートを固定する面の近傍にできるだけ配置して熱交換効率を上げ、シャワープレートを上蓋に固定するネジ穴を島状に加工して油循環経路を最大限に取り、熱交換効率を上げる対策を用いないと、シャワーヘッド表面−基板間距離が４０ｍｍ以下、基板温度５８０℃以上という環境では、シャワープレート表面温度を２５０℃以下に下げることはできないと言える。
【００６５】
図１の構造において、シャワープレート−基板間距離が４０ｍｍの時、反応空間Ａは３.６Ｌであり、下部空間Ｂは４.７Ｌであった。基板ステージの昇降機構を無くし、基板ステージを固定したことで、同心円の等方排気口の２次側の下部空間として必要とされる容積は反応空間の約１.３倍程度となり、装置の小型化が実現でき、かつ、駆動系動作のための遊びを排除したため、上述のように排気経路の大きさ（ｒ）＝３ｍｍにおいて（鉛直距離：Ｌ＝７０ｍｍ以上）、面内３％以下の良好な膜厚分布を安定して再現性を良く得ることができた。
【００６６】
図１の装置構造では、上蓋外周の開口部８から真空槽１内に供給される不活性ガスは、まず防着板６の外側へ導入され、防着板外側と真空槽内壁で囲まれた防着板外周空間を満たした後に、噴出口９から反応空間Ａに進入する構造となっているので、成膜ガスが反応空間Ａから防着板外周空間に進入することを防ぐことができ、その結果、真空槽内壁で成膜が起らず、真空槽のクリーニングが不要となった。
【００６７】
付け加えると、ＰＺＴ、ＳＢＴ、ＢＳＴ等の高・強誘電体膜を形成する場合、これらの膜が結晶化してしまうと、プラズマクリーニングやケミカルドライクリーニングではその膜を除去することは非常に困難であるので、一般的には硝酸等のウエットケミカルクリーニングが用いられる。従って、防着板等の取り外し可能な部品以外に膜が付いた場合には、“作業員が硝酸でこすって除去する”等、量産現場では受け入れられ難い作業が生じてしまう。本装置は、これらの危険な作業が発生しない構造を有している。
【００６８】
本実施例の基板ステージを模式的に図１２(Ａ)及び(Ｂ)に示す。図１２(Ａ)は真空槽上蓋とシャワープレートとの配置を示す概略断面図、(Ｂ)はその上面図である。図１２において、図１と同じ構成要素は同じ参照番号を付してある。
熱源１５の上にＳｉＣ製のサセプター１６が配置され、このＳｉＣサセプター１６の上に基板Ｓと基板ステージ部材１７が配置されている。基板ステージ部材１７はＳｉ３Ｎ４製である。基板Ｓは基板ステージ部材１７により位置決めできるようになっている。シャワープレートと対向する基板ステージは平坦であり、基板が唯一平面より凸になっている。このように基板のみが唯一凸となり、後は平坦な基板ステージとすることにより、基板近傍で乱流・対流を発生させずに、再現性良く安定して成膜できる構造としている。
【００６９】
このＳｉＣ製サセプター１６は熱伝導率が良好で、熱源１５からの熱を均一に基板Ｓに伝えることができる。さらに、ＳｉＣは酸化による時経変化が起こり難いため、このような構成は、反応ガスに酸素を用い、かつ、基板高温が５００℃以上の高温プロセスの場合に適している。
ＳｉＣサセプター１６は熱源１５の直上にあるため、基板Ｓよりも高温に曝されるので、成膜ガスに触れると速い速度で表面に膜が付く。このため、本発明では、ＳｉＣサセプター１６の表面が成膜ガスに触れる面積を最少にするため、ＳｉＣサセプターをカバーする基板ステージ部材である基板ステージカバー５を配置することが好ましい。
【００７０】
上記基板ステージ部材１７は、サセプターと同心円で中央部分が空いており、中央部分の直径は基板直径よりも僅かに大きく、基板Ｓの位置決めが行なえる構造となっている。基板ステージ部材１７は、熱伝導率が低くかつ熱衝撃特性が良好なＳｉ３Ｎ４製であり、ＳｉＣサセプター１６の熱を奪い、ＳｉＣサセプターの均熱を崩す作用を最小限にとどめ、かつ、熱源１５の急激な加熱サイクル（基板を室温→成膜温度まで短時間で昇温するサイクル）においても破損しない様考慮されている。このように、基板を均一に加熱するために熱源上に設けるＳｉＣ製サセプターと、熱伝導率が低く、熱サイクル及び酸素ガスに対する耐性の良好なＳｉ３Ｎ４部材からなる基板ステージ部材とを用いることで、部品破損頻度が少なく、パーティクルの発生が少ない基板ステージを持つ薄膜製造装置を構成することができる。
【００７１】
なお、本装置の開発過程で基板ステージ部材に石英を用いたが、ＳｉＣサセプターとの接触部が高温となり、成膜ガスに含まれるＰｂ、酸素と反応し、石英中へのＰｂ拡散現象や石英のＯ２抜け、透失現象が発生し、特性が変化してしまった。また、部品の硝酸洗浄においても侵食が顕著に見られた。
また、本装置の開発過程で基板ステージ部材にＡｌ２Ｏ３を用いたが、ＳｉＣサセプターとの接触部に急激な熱サイクルによるマイクロクラックが発生し、破損した。また、マイクロクラックがパーティクルの発生源となった。
【００７２】
上記Ｓｉ３Ｎ４製の基板ステージ部材は、量産装置においては数１０００枚／月の基板を処理することが要求されること、また、反応空間を構成する部材が定期的なメンテナンスで酸洗浄を繰り返す耐性が要求されることを考慮して選定されている。
基板ステージの構成において、唯一基板のみが凸となり、後は平坦な基板ステージとすることにより、基板近傍で乱流・対流を発生させずに、再現性良く安定して成膜できる構造としている。
【００７３】
本発明によれば、以上の他に、凸凹の無い円筒形の真空槽内壁と円筒形の基板ステージの外側とによりガス排気経路を構成し、又は円筒形以外の形の基板ステージ部材を用いた場合には、結果的には円筒形の基板ステージの役目を果すようにして、この基板ステージ部材と真空槽内壁とによりガス排気経路を構成する。ガス排気経路の隙間、長さを調整して、排気経路の２次側に反応空間の１.３倍以上の排気空間を構成することにより等方排気を実現し、良好な膜厚分布、成膜レートを得ることができる。
【００７４】
また、円筒形又はそれ以外の形の反応空間内を凸凹の無い円筒形の筒で仕切り、円筒形の反応空間とし、円筒形の筒と円筒形の基板ステージとによりガス排気経路を構成し、又は円筒形以外の形の基板ステージ部材を用い、これが結果的には円筒形の基板ステージの役目を果すようにして、この基板ステージと真空槽内壁とによりガス排気経路を構成し、ガス排気経路の隙間、長さを調整し、この排気経路の２次側に反応空間に対し１.３以上の排気空間を構成することにより等方排気を実現し、良好な膜厚分布、成膜レートを得ることができる。
【００７５】
また、真空槽上蓋にシャワーヘッド構造を組み込み、上蓋が真空槽の天井として最大の面積を持つことを利用して、温媒を循環する経路を上蓋内に最大限取り、また、上蓋にシャワープレートを固定できる構造とし、また、シャワープレートを真空槽天井とほぼ同じ面積とし、また、シャワープレートと上蓋との熱交換部分の面積をシャワープレートのガス通過面積の２.４倍以上とし、また、シャワープレートを上蓋に２８.４ｋｇｆ／ｃｍ２以上の力で押しつけることにより、シャワープレート−基板間距離が４０ｍｍ以下であっても、シャワープレート表面温度分布を±１０℃以下に制御できる構造とすることができる。上蓋及びシャワープレートが円盤以外の形状であっても同様の効果が得られる。
【００７６】
また、ベントガスラインを、成膜ガスラインに限らず、シャワーヘッドにも接続することで、ベントの際のパーティクルの巻上げを防ぎ、真空槽内にパーティクルが四散するのを防ぐこともできる。
さらに、基板を均一に加熱するために熱源上に設けるＳｉＣ製サセプターと、熱伝導率が低く、熱サイクル及び酸素ガスに対する耐性の良好なＳｉ３Ｎ４部材からなる基板ステージ部材とを用いることで、部品破損頻度が少なく、パーティクルの発生が少ない基板ステージを持つ薄膜製造装置を構成することができる。
【００７７】
さらにまた、上記の応用例を組み合わせることで、真空槽内、ひいては反応空間内の乱流・対流・熱対流を押さえる整流作用を最大限に引き出し、基板に生成する薄膜の膜質や膜厚分布を向上させ、より膜厚分布、膜組成分布、成膜レートが良好かつ安定し、成膜ダストが少なく、真空槽内部への成膜を軽減でき、連続成膜が安定して行なえる薄膜製造装置を確立することができる。
【産業上の利用可能性】
【００７８】
本発明は、上記したように、パーティクルの発生がほとんどなく又はあっても極めて少なく、膜質、膜性能が安定した薄膜を長期にわたって安定して成膜することのできる薄膜製造装置及び薄膜製造方法に関するものである。この装置及び方法は、電気・電子分野において、例えば金属酸化物膜等を製造する際に有効に利用できる。
この装置は、産業上、低ダスト、良好な再現性等が要求される量産装置として大いに威力を発揮する。また、特に熱エネルギーを利用したＣＶＤプロセスにおいて大変威力を発揮する。
【符号の説明】
【００７９】
１  真空槽                          ２  上蓋
３  シャワーヘッド                  ４  基板ステージ
５  基板ステージカバー              ６  防着板
６ａ  防着板リフター                ７  ガス排気通路
８  開口部                          ９  不活性ガス噴出口
１３  ガスが広がる部分            １４  油循環経路
１６  サセプター                  １７  基板ステージ部材
Ａ  反応空間                        Ｂ  下部空間
ｒ  ガス排気経路の大きさ            Ｌ  ガス排気経路の鉛直方向長さ
【図１】
2010056565.tif 000003
【図２】
2010056565.tif 000004
【図３】
2010056565.tif 000005
【図４】
2010056565.tif 000006
【図５】
2010056565.tif 000007
【図６】
2010056565.tif 000008
【図７】
2010056565.tif 000009
【図８】
2010056565.tif 000010
【図９】
2010056565.tif 000011
【図１０】
2010056565.tif 000012
【図１１】
2010056565.tif 000013
【図１２】
2010056565.tif 000014
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
上部が開口した成膜槽と、この開口を塞ぐ蓋部と、前記蓋部に接続された成膜ガスラインと、この成膜ガスラインを介して成膜ガスを供給したときに該成膜ガスが拡散されるように前記蓋部の裏面に取り付けられて所定の空間を画成するシャワープレートと、成膜槽内で前記シャワープレートに対向配置された基板ステージと、前記基板ステージの周囲に設けられた等方排気が可能なガス排気経路とを備え、前記空間に臨む前記シャワープレートのガス通過部を介して前記成膜室内に導入された成膜ガスが前記ガス排気経路に導かれるように構成された薄膜製造装置において、
前記空間に連通するベントガスラインを更に備え、このベントガスラインを介して前記空間にベントガスを供給可能とし、
前記基板ステージの基板載置部分の上方への投影面の輪郭よりも内方に前記ガス通過部が形成されたことを特徴とする薄膜製造装置。
【請求項２】
前記成膜ガスラインと前記ベントガスラインとを兼用したことを特徴とする請求項１記載の薄膜製造装置。
【請求項３】
前記ベントガスラインに、スローベントのシステムを設けたことを特徴とする請求項１又は請求項２記載の薄膜製造装置。
【請求項４】
前記蓋部の内部に、前記空間の側方から上方を覆うように温媒循環経路を形成したことを特徴とする請求項１乃至請求項３のいずれか１項記載の薄膜製造装置。
【手続補正２】
【補正対象書類名】明細書
【補正対象項目名】全文
【補正方法】変更
【補正の内容】
【発明の詳細な説明】
【技術分野】
【０００１】
本発明は、薄膜製造装置に関するものである。
【背景技術】
【０００２】
従来の薄膜製造装置では、基板ステージ昇降機構を備えている装置の場合、昇降機構の遊びのために、真空時に基板ステージが真空中に引かれ、大気時に調整した同心円の排気口（排気経路）のバランスが崩れる。そのため、基板上への均一な膜厚分布を達成するには、膜厚分布±３％以内であれば片側５ｍｍ以上、±２％以内であれば１０ｍｍ以上の排気口が必要とされている（例えば、特許文献１参照。）。また、この基板ステージ昇降機構を備えた装置では、基板ステージを基板搬送位置から成膜位置まで上昇させるために、成膜時に基板ステージ下部に大きな空間（例えば、１３Ｌ）を設ける構造とせざるを得なかった。この下部空間は等方排気を実現するための空間であるが、昇降機構の遊びのために、真空時に基板ステージが真空中に引かれ、大気時に調整した同心円の排気口バランスが崩れてしまうので、必要以上の容積を必要としていたのである。
【０００３】
従来から、真空槽の内壁で成膜が起こらないようにするために、防着板を設けた装置も知られている。このような装置は、成膜時に防着板が上昇し、基板搬送時に防着板が下降する防着板昇降機構を有するものであるが、成膜時に成膜ガスを単に流すだけなので、反応空間を構成する防着板の内側で成膜が起こり、パーティクルの発生源となって、量産装置のメンテナンスサイクルを短くしていた。
【０００４】
この防着板を備えている装置の場合には、防着板の外側にも成膜ガスが回り込み、真空槽内壁に少しずつ成膜が生じ、また、防着板を備えていない装置の場合にも真空槽内壁に直接成膜が生じている。この真空槽内壁に生じた膜がある厚さになると、膜剥がれを起こしてパーティクルの発生原因となる。
【０００５】
従来の薄膜製造装置において、成膜ガスを反応槽中に導入するためのシャワーヘッドの温度制御を行なっている場合、基板、原料の種類に応じて、シャワーヘッドと基板の距離を調整する必要がある。しかし、シャワーノズルを稼動部としているため（例えば、特許文献２参照。）、シャワーヘッド周りに対流、乱流が生じる不要空間を与えてしまい、これがパーティクルの発生源となり、量産装置のメンテナンスサイクルを短くしている。
【０００６】
また、このような温度制御を行っている薄膜製造装置では、一般に、シャワーヘッド（シャワープレート）の表面と基板との間の距離を４０ｍｍ以下とし、シャワーヘッド表面が極端に輻射により加熱される環境において油循環によりシャワーヘッドを冷却する方法を用いている。しかし、シャワーヘッド表面の熱を十分に逃す構造、すなわち、十分に熱交換する構造が考慮されておらず、循環する油温度を極端に低くする必要に迫られている。しかも、この場合、シャワーヘッド表面の温度が最適温度となったとしても、シャワーヘッド表面以外の箇所が低温となって、原料の析出が生じ、パーティクル発生の原因となってしまう。
【０００７】
上記温度制御を行っている装置において、温媒温度が１２０℃を越える環境ではアルミニウム(Ａｌ)の強度が極端に落ち始めるため、安全面から温媒経路の材質をＳＵＳとせざるを得ないのが現状である。ＳＵＳは、周知のように、熱伝導率が悪く（熱伝導率：ＳＵＳ約１６Ｗ／ｍＫに対し、Ａｌ約２４０Ｗ／ｍＫ）、熱の移動が鈍い。そのため、温媒経路の部品がＳＵＳ製であるシャワーヘッド構造でシャワーヘッド表面をプレート状の別部品とした場合、プレートの熱交換を効率良く行なうためには、プレートと温媒経路部品の熱交換面積を十分に大きくし、かつ温媒経路をプレート接触面近傍にする構造が必要となる。
【０００８】
さらに、従来の薄膜製造装置は、熱源に接触する基板ステージ部材に耐熱性に優れた石英又はアルミナを用いていた。しかし、アルミナは熱衝撃特性に難が有るので、基板毎の昇降によりクラックの発生や破損頻度が高くなり、また、石英は高温の還元反応雰囲気ではＯ２抜けが発生して、石英が透失、劣化してしまい、基板の成膜環境を変化させる。これらは、パーティクルの発生源ともなる。その結果、装置のメンテナンスサイクルを短くし、長期にわたる安定した成膜が行えないという問題がある。
【０００９】
さらにまた、従来の薄膜製造装置において装置内をベントする場合、下部空間から上方に向かってベントしているため、ベントの際に、成膜時に生じたパーティクルの巻上げが起こり、ベントの度に反応室内部のクリーニングを必要としていた。例えば、本出願人の提出した先願である特願２００３−６１３９１号に記載されているように、基板処理ロット間のガス停止においても基板上で測定されるパーティクル数が増える。そのため、装置のダウンフロー状態から、ガスが止まること無くダウンフローのベントが行なえるシステムが必要とされている。
【００１０】
上記した従来の装置は、ガス流れに対して、乱流、対流、熱対流について特に考慮しておらず、成膜中の膜剥れ、パーティクル発生が起こり易い状況にあった。
上記したように真空槽内壁等に形成された膜をクリーニングする際に、その膜をプラズマや化学ガス等による反応処理では効率良く除去できない場合、作業員が硝酸等の化学薬品を用いて直接除去しなければならず、危険である。あるいは、他のクリーニング方法として、真空槽を取り外して洗浄メーカーに送り、そこでクリーニングするという大掛かりな作業が生じる場合もある。従って、このような薄膜製造装置は、安全に効率良く使用できることが前提とされる量産装置としては実用的でないといえる。
【先行技術文献】
【特許文献】
【００１１】
【特許文献１】ＷＯ  ０３／０４８４１３  Ａ１（１９頁、図８）
【特許文献２】特開平９−３１６６４４号公報（特許請求の範囲、実施例）
【発明の概要】
【発明が解決しようとする課題】
【００１２】
本発明の課題は、上記従来技術の問題点を解決することにあり、成膜室のベント時に、堆積物の巻き上げが起きず、四散を抑制することが可能な薄膜製造装置を提供することにある。
【課題を解決するための手段】
【００１３】
本発明の薄膜製造装置は、上部が開口した成膜槽と、この開口を塞ぐ蓋部と、前記蓋部に接続された成膜ガスラインと、この成膜ガスラインを介して成膜ガスを供給したときに該成膜ガスが拡散されるように前記蓋部の裏面に取り付けられて所定の空間を画成するシャワープレートと、成膜槽内で前記シャワープレートに対向配置された基板ステージと、前記基板ステージの周囲に設けられた等方排気が可能なガス排気経路とを備え、前記空間に臨む前記シャワープレートのガス通過部を介して前記成膜室内に導入された成膜ガスが前記ガス排気経路に導かれるように構成された薄膜製造装置において、前記空間に連通するベントガスラインを更に備え、このベントガスラインを介して前記空間にベントガスを供給可能とし、前記基板ステージの基板載置部分の上方への投影面の輪郭よりも内方に前記ガス通過部が形成されたことを特徴とする。
【００１４】
本発明において、前記成膜ガスラインと前記ベントガスラインとを兼用してもよい。
【００１５】
また、本発明において、前記ベントガスラインに、スローベントのシステムを設けてもよい。これにより、初めのベント速度を遅くして、パーティクルを発生させないようにできる。
【００１６】
また、本発明において、前記蓋部の内部に、前記空間の側方から上方を覆うように温媒循環経路を形成してもよい。
【００１７】
上記ガス排気経路の幅は、３ｍｍ以上１５ｍｍ以下であることが望ましい。３ｍｍ未満であると安定な膜厚分布が得られず、１５ｍｍを超えると成膜レートが遅くなり実用的ではない。
【００１８】
上記シャワープレートの表面と基板ステージに載置される基板との距離が１０〜７０ｍｍ、好ましくは１０ｍｍ〜４０ｍｍとなるように構成されるのがよい。１０ｍｍ未満であるとシャワー孔の影響がウエハ表面に現れ（シャワー孔直下の厚膜化）、７０ｍｍを超えると、乱流・熱対流を生じる空間を与えてしまう。
【００１９】
本発明の薄膜製造装置内に設ける基板ステージは、その表面の基板載置部分が熱伝導の良い材料で作製され、この基板載置部分に接する基板ステージ部材が基板載置部分よりも熱伝導性の悪い材料で作製されてもよい。
【発明の効果】
【００２０】
本発明の薄膜製造装置によれば、成膜槽下部からのベントではなく、基板ステージ上方のシャワーヘッドからのダウンフローによるベントが行われるため、堆積物の巻き上げが起きず、四散を抑制することができる。
【図面の簡単な説明】
【００２１】
【図１】本発明の薄膜製造装置の装置構成を示す概略断面図。
【図２】図１の構成要素の配置関係を示す図であり、(Ａ)は、基板ステージ、ステージカバー、ガス排気経路及び防着板の配置関係を示す上面図であり、図２(Ｂ)はその断面図。
【図３】一般的なガス源を示す回路図。
【図４】本発明の一実施の形態であるガス源を示す回路図。
【図５】本発明の一実施の形態であるガス経路を示す回路図。
【図６】本発明の装置の一実施の形態を示す概略図であり、(Ａ)は真空槽の上方部分の断面図、(Ｂ)は真空槽の上方部分を所定の位置で切った全体の上面図、そして(Ｃ)は真空槽の上方部分を所定の位置で切った中心部の上面図。
【図７】排気クリアランスと膜厚分布との関係を示すグラフ。
【図８】排気クリアランスと基板中心の成膜レートとの関係を示すグラフ。
【図９】基板温度に対するシャワープレートの中心温度の関係を示すグラフ。
【図１０】シャワープレート−基板間距離とシャワープレート中心温度との関係を示すグラフ。
【図１１】シャワープレートの温度分布を示すグラフ。
【図１２】本発明の一実施の形態を示す概略図であり、(Ａ)は真空槽上蓋とシャワープレートとの配置を示す概略断面図、(Ｂ)はその上面図。
【発明を実施するための形態】
【００２２】
以下、図面を参照して本発明を実施するための最良の形態について説明する。
図１は、本発明に係る薄膜製造装置の要部である真空槽の構成を模式的に示す断面図である。
【００２３】
図１に示す真空槽１は、その上蓋２にシャワーヘッド３が組み込まれており、そのシャワーヘッド３に対向して下方に基板ステージ４が設置されている。この基板ステージ４は、回転又は昇降しないように固定式に構成されている。しかし、昇降式でもよい。この基板ステージ４の外周側壁には、好ましくは基板ステージカバー５が取り付けられている。基板ステージ４の側壁近傍には所定の間隔を持って防着板６が配置され、この防着板は、昇降機構である防着板リフター６ａにより、成膜時には上昇し、基板搬送時には下降するように昇降自在に取り付けられている。成膜時の反応空間Ａは、このようなシャワーヘッド３と基板ステージ４と防着板６とで構成される。この防着板６と基板ステージ４とで構成される隙間が同心円のガス排気経路７を構成する。この真空槽１では、不活性ガスが上蓋２の外周に設けられた開口部８から真空槽内に導入され、不活性ガスの噴出口９を介してガス排気経路７の上流側から防着板６の内壁面に沿って下流側に流れる構造としてある。これにより、反応空間Ａよりも容積の大きな下部空間Ｂが、防着板６と基板ステージ４とで構成されたガス排気経路７に直結して設けられ、等方排気が実現されるように構成されている。成膜時の真空槽内の圧力制御は、上蓋２に取り付けられた圧力測定器１０から圧力調整バルブ１１に圧力がフィードバックされ、プロセスに合わせて圧力の選択が可能であるように構成されている。
【００２４】
また、真空槽１には、真空排気システム１２がバルブ１２ａを介して接続されており、真空槽内の圧力を制御できるようになっている。また、真空槽の上部に設けられた成膜ガス導入口とシャワーヘッド３との間には、導入されたガスが広がる空間であって反応空間として機能する空間がある。さらに、図示されてはいないが、この真空槽１には、上蓋２内に組み込まれたシャワーヘッド３に成膜ガスを供給するために、成膜ガス配管により離間して接続された混合器と、混合器に原料ガス配管により接続された気化システム（気化器）とが設けられている。この気化システムから真空槽までのガス配管、各種バルブ、混合器等を含む装置構成物には気化した原料ガスが液化／析出／成膜しない温度に保つために、ヒータ等の加熱手段や熱交換器が設けられている。気化システムと混合器との間の配管には、以下で図５に基づいて詳細に説明するように、バルブＶ３が、また、気化システムと排気システムとの間の配管にはバルブＶ４が設けられ、これにより気化システム、混合器、排気システムを遮断できるように構成されている。これは、気化システム、混合器及び排気システムの構成要素の各々のメンテナンスサイクルが異なるため、大気開放により成膜に悪影響を及ぼす水分等の物質がこれら構成要素に付着するのを避けることを目的とするものである。１つの構成要素を大気開放してメンテナンスしている場合に、他の２つの構成要素をも大気開放することなく、真空を保持しうるように構成されている。
【００２５】
図１に示す装置を用いて、以下のようにして薄膜を製造できる。真空槽１の上蓋２の上部より成膜ガス（化学反応に用いる原料ガス、反応ガス、真空槽内の分圧制御に用いる不活性ガス等からなる混合ガス又はそれぞれのガス）をその導入口を経て導入し、シャワーヘッド３より基板ステージ４上に載置される基板上に成膜ガスを吹き付け、ここで成膜する。余分の成膜ガスや、副生成物等はガス排気経路７を経て槽外へ等方排気される。成膜時、不活性ガスを上蓋２の外周に設けられた開口部８から真空槽１内に導入し、不活性ガスの噴出口９を介して排気経路７の上流側から防着板６の内壁に沿って流す。反応空間Ａよりも容積の大きな下部空間Ｂが防着板６と基板ステージ４とで構成されたガス排気経路７と直結して設けられているので、等方排気が実現されるようになっている。
【００２６】
図２(Ａ)は、図１に示す真空槽を構成する基板ステージ、基板ステージカバー、ガス排気経路及び防着板の配置関係を示す上面図であり、図２(Ｂ)はその断面図である。図２(Ａ)及び(Ｂ)に示すように、基板ステージ４の外周には基板ステージカバー５が設けられ、その外周には、ガス排気経路７及び防着板６が設けられ、防着板と基板ステージとで構成されるガス排気経路７は、その大きさ（幅）がｒとなるように構成されている。また、図２(Ｂ)に示すように、ガス排気経路の鉛直方向の長さがＬとなるように構成されている。
【００２７】
成膜ガス導入口の１次側には、図３に示すようなガス流量を制御できるガス源（原料ガス源、反応ガス源、不活性ガス源等）が接続されており、これらのガス源は、集積されて、１つのガス源から複数のガスを出すことができるように構成されている。
図４に上記集積されたガス源の例を示す。ガス源Ａ、ガス源Ｂは、それぞれの必要に応じたラインに接続されている。すなわち、ガス源Ａ及びＢは、それぞれ、バルブ、マスフローコントローラ（ＭＦＣ１、ＭＦＣ２、ＭＦＣ３）を介して、反応ガスライン及び不活性ガスラインに接続されている。さらに、ガス源ＢのラインにはベントＶを介してベントガスラインが接続されており、このベントＶはスローベントＶでもよい。
【００２８】
本発明においては、ガス源（図４）と成膜ガス導入口（図１）との間に図５に示すガス経路システムが設置されている。このシステムは、成膜プロセスを実施する際に、気化システムにより（液体）原料を気化して原料ガスとする原料ガス源と、プロセスに必要な反応ガス（不活性ガスと反応ガスとがプロセスに適した割合で混合されたガス。以後、これを「反応ガス」と略称する。）を供給できるガス源Ａとから、それぞれのガスを混合器内へ供給し、そこで均一に混合するように構成されている。この混合器は、原料ガスと反応ガスとが対向して導入され、攪拌・拡散をへて均一に混合され、成膜ガスを得ることができるような構造となっている（特願平１３−３６９２７９号）。この成膜ガスは、バルブＶ１の開放により成膜ガス導入口を経て図１の反応槽１内へ導入され、シャワーヘッド３を経て基板上に達する。不活性反応ガスは、ガス源ＢからバルブＶ６の開放により真空槽１の上蓋２の外周の開口部８から槽内へ導入される。同様に、真空槽内ベントの場合は、スローベントＶのようなベントＶとバルブＶ５とを開放することにより、成膜ガス導入口からシャワーヘッド３を介して槽内にベントガスを導入する。なお、図５中の熱交換器から１次側のガス経路（混合器も含む）は全て、室温〜２５０℃までの間で温度制御が可能となるように、ヒータ等の加熱手段や熱交換器のような温度制御手段を備えている。また、原料ガス源から出る全ての配管も、同様に、室温〜２５０℃まで温度制御が可能となるような同様の温度制御手段を備えている。
【００２９】
次に、図５に示すガス経路の動作について詳細に説明する。混合器は、バルブＶ３が設けられている配管により気化システムに接続されると共に、バルブＶ５及び熱交換器、次いでマスフローコントローラ（図示せず）を介してそれぞれガス源（例えば、反応ガス源、不活性ガス源）にも連結されている。混合器内で均一に混合された成膜ガスは、バルブＶ１が設けられている配管を経て成膜ガス導入口へと搬送され、真空槽内の基板ステージ上に載置された成膜対象物である基板の表面に供給される。この反応ガス源には、反応ガス源以外にキャリアガス等の不活性ガス（例えば、Ｎ２等）の供給系も接続されており、各供給系は、弁要素の調節によって、反応ガスやキャリアガスをガス源からマスフローコントローラー、熱交換器を経て、混合器へと配管により搬送するように構成されている。反応ガスには、目的とする膜を製造するための原料ガスに合わせたガス、例えば、還元反応の際はＨ２等、窒化反応の際はＮＨ３等、酸化反応の際はＯ２等がある。原料ガスは、有機金属化合物等を有機溶媒に溶解した原料液を気化して得たガスである。
【００３０】
混合器では、反応ガス源から供給される適度に加熱された反応ガスと、気化システムにより生じ、液化／析出／成膜しない温度に保たれた配管を経て送られる原料ガスとが導入・混合され、成膜ガス（反応ガス＋原料ガス等）が得られる。この原料ガスは、１種類の又は複数の種類のガスが混じったガスである。かくして得られた成膜ガスは、配管を経て真空槽内に導入される。
【００３１】
この気化システムと混合器との間の配管及び混合器と成膜ガス導入口との間の配管はＶＣＲ継手で接続されていてもよく、一部の配管各継手のＶＣＲガスケットは、ただのリングではなく穴のところがパーティクル捕獲器となっているＶＣＲ型パーティクル捕獲器であってもよい。このＶＣＲ型パーティクル捕獲器のある継手部は、原料ガスが液化／析出しない温度よりも高く設定・保持され、かつ、反応に必要な特定の気化した原料元素を付着・捕獲しないようにすることが望ましい。
【００３２】
混合器と真空槽との間の成膜ガスラインには、成膜ガスの切替えを行うバルブ(Ｖ１及びＶ２)が混合器５の２次側に設けられてある。バルブＶ１及びＶ２の下流側は、それぞれ、真空槽及び排気システムに接続されている。成膜時は、バルブＶ１を開けてバルブＶ２を閉じ、成膜終了後は、バルブＶ２を開けてバルブＶ１を閉じる。原料ガスや反応ガスを混合器に導入する初期の数瞬の間は、混合が均一でなく安定しないので、バルブＶ１を閉じてバルブＶ２を開け、排気システムに原料ガスと反応ガスとの混合ガスを流すようにし、混合が安定した後に、バルブＶ２を閉じてバルブＶ１を開け、シャワーヘッドを介して反応空間に成膜ガスを導入できるようにする。また、成膜終了時には、瞬時の間バルブＶ２を開けてバルブＶ１を閉じ、混合器内の反応に使用されなかった余剰の成膜ガスを排気システムに流すことにより、反応空間への成膜ガスの導入を瞬時に止め、反応空間内に導入されることがないように構成する。
【００３３】
気化システムは、図示していないが、原料供給部と気化部とから構成されている。この気化システムは、加圧ガス（例えば、Ｈｅガス等の不活性ガス）により液体・固体原料を有機溶媒に溶解した原料液を加圧・搬送し、圧送された原料液のそれぞれの流量を各液体流量制御器で制御して、気化部に運ぶように構成されている。気化部は、流量の制御された原料液を効率よく気化させ、気化して得られた原料ガスを混合器へ供給することができるように構成されている。この気化部では、液体原料が１種の場合は単液を、液体原料が複数の場合は複数の原料液を混合して気化させることができる。原料液を気化させる際は、原料液の液滴を気化させるだけでなく、液滴にガスを当てたり、物理的な振動を与えたり又は超音波を当てたりして、気化部の壁面に設けたノズルを介して更に細かい液粒として気化部内に導入して気化させ、気化効率を上げることが好ましい。気化部の内部には、液滴又は液粒が、効率良く気化すべき箇所で極力気化することができるように、かつ、パーティクル捕獲器による液粒気化負荷の軽減のために、Ａｌ等の熱伝導の良い材料で作製された気化部材を配置することが好ましい。また、気化部の内部には、原料液が気化する際に発生する残渣を元とするパーティクルを気化部外に出さないためや、少量流れ来る液滴が気化器外に真空により吸い込まれることなく気化できるようにするために、パーティクル捕獲器を設けてもよい。この気化部材とパーティクル捕獲器においては、これらに接触した液滴、細かい液粒が確実に気化できるように、かつ、反応に必要な特定の気化した原料元素を付着・捕獲しないように、適切な温度に気化条件が保たれていることが好ましい。なお、この気化システムは、原料用の溶媒を有し、その流量を流量制御器で制御して気化部へ導入し、気化部で気化させ、この溶媒ガスを作ることが可能なように構成されていてもよい。
【００３４】
なお、成膜対象物である加熱された基板上にシャワーヘッド３を介して成膜ガスが導入されて、反応が開始されるが、反応に使用されなかった余剰の成膜ガスや、反応により生じた副生成物ガスや、反応物ガスは排気システムにより排気される。真空槽１の上蓋２内に組み込まれたシャワーヘッド３には、成膜ガス中に存在するパーティクルを捕獲するためのフィルターとしてのパーティクル捕獲器を配設してもよい。シャワーヘッド３は、適度に加熱され、導入ガスが液化／析出／成膜しない温度に保たれている。また、パーティクル捕獲器は、反応に必要な特定の気化した原料元素を付着・捕獲しない温度に適切に調整されていることが望ましい。
上記排気システムと真空槽との間に設けられた圧力調整バルブにより、様々な成膜圧力条件に容易に対応することが出来る。
【００３５】
本発明の薄膜製造装置では、シャワープレート表面−基板間距離は、固定され、成膜時、搬送時とも同じ距離となるように構成されるが、基板ステージを組み上げる段階でスペーサーを選択することにより、任意の距離、例えば１０ｍｍ、２５ｍｍ、４０ｍｍの３種から選択可能な構造とすることもできる。
【００３６】
次に、本発明の薄膜製造装置における、真空槽上蓋及びシャワープレートに付いて図６を参照して説明する。図６中、図１と同じ構成要素は同じ参照番号を付してある。図６(Ａ)は真空槽１の上方部分の断面図を示し、図６(Ｂ)は真空槽の上方部分を所定の位置で切った全体の上面図を示し、そして図６(Ｃ)は真空槽の上方部分を所定の位置で切った中心部の上面図を示す。
【００３７】
図６に示したように、ガスが広がる部分１３を含むシャワーヘッド構造を上蓋２に組み入れて、上蓋２とシャワーヘッド３とを一体化構造としてもよい。また、シャワープレート３の大きさは、真空槽１の天井部の面積と同程度の大きさに設計されている。このような構造を取ることにより、図６で示すように、シャワープレート３が熱交換する領域（接触面積）が大きく確保され、熱交換を効率良く行なえることになる。
シャワープレート３の面積は、図１に示すようなシャワープレート３と基板ステージ４と防着板５とで囲まれた反応空間Ａの天井面積よりも大きくなるように構成してある。反応空間（すなわち、シャワープレートが輻射を受ける面積）は小さくしつつ、シャワープレート３の熱交換のための面積は十分に確保されている構造になっている。
【００３８】
この上蓋２は、ＳＵＳ製であり、図６に示すように、油インから油アウトの油循環経路１４により温度制御が行なえるように構成されている。油循環経路１４は、上蓋内部を広範囲に座刳って構成されており、また、シャワープレート３を止めるネジ穴３ａは油が満たされる範囲内部で島状に存在し、油循環経路が広くなっているため、上蓋２の温度を均一にできるとともに温度制御性も良くなっている。また、油循環経路１４の大部分は、上蓋２に組み込まれたシャワープレート３の表面と接触して配置され、熱交換効率が向上できるように構成されている。従って、特に、成膜時の基板温度が高温で、シャワープレート−基板間距離が近く、シャワープレート３が強烈な輻射により加熱される環境においても、対応可能な優れた熱交換効率を実現できる構造となっている。この循環経路で用いる媒体は、油でなくとも、同じ作用を有する公知の温媒体等の媒体であれば特に制限されない。
【００３９】
このシャワープレート３は、横から見て凹の形をしており、ガス通過部分はシャワー穴のコンダクタンスを最適にする厚さ（一般的には、約５ｍｍ程度）が好ましい。
シャワープレート３と上蓋２の熱交換部分はシャワープレート熱交換部分の温度均一性を上げる目的で厚く（例えば、約１０ｍｍ程度）設計されており、熱交換する部分のシャワープレートの熱をシャワープレート全体に広げた後に熱交換することで熱交換効率を上げている。
【実施例】
【００４０】
以下、ＭＯＣＶＤ法によりＰＺＴ膜を製造するための標準の成膜条件を挙げ、本発明の装置を用いてこの条件で成膜を行った。
（原料）                （濃度）        （設定流量）
Pb(dpm)2/THF               0.3mol/L        1.16mL/min
Zr(dmhd)4/THF              0.3mol/L        0.57mL/min
Ti(iPrO)2(dpm)2/THF        0.3mol/L        0.65mL/min
N2（キャリアガス）                          500sccm
（反応ガス）
O2                                    2500sccm
（ガスヘッド周り不活性ガス）
N2                                    1500sccm
成膜圧力：圧力調整バルブにより常に５Ｔｏｒｒ一定に調整。
基板温度：５８０℃
シャワープレート−基板間距離：３０ｍｍ
【００４１】
図１に示す薄膜製造装置を用い、基板ステージ４上に載置した８インチ電極基板上に、ガス排気経路７の大きさ、すなわち排気クリアランス(ｒ：３〜２０ｍｍ)と鉛直方向の長さ(Ｌ：３０、５０、７０、９０ｍｍ)とを変化させて、上記成膜条件でＰＺＴ膜を製造した。その結果得られた膜の膜厚分布(％)を排気クリアランスとの関係で図７に示す。図７から明らかなように、排気経路の大きさ(ｒ)＝３ｍｍ以上、鉛直方向の長さ(Ｌ)７０ｍｍ以上とすることで、面内３％以下の良好な膜厚分布を安定して得ることができる。
【００４２】
また、８インチ電極基板上に、ガス排気経路すなわち排気クリアランスの大きさ(ｒ)と鉛直方向の長さ(Ｌ)とを変化させて、上記成膜条件でＰＺＴ膜を製造した。この際の排気クリアランスと成膜レートとの関係を図８に示す。条件により膜厚分布に差が出るため基板中心の成膜レートを求めて比較してある。量産装置においては、スループットを考慮すると成膜時間は３ｍｉｎ以下が望ましい。例えば、目標膜厚１００ｎｍとした場合、約３５ｎｍ／ｍｉｎ以上の成膜レートが必要となる。図８から明らかなように、この成膜レートを満足する条件は、鉛直方向の長さ(Ｌ)＝７０ｍｍ以上では排気経路の大きさ(ｒ)＝３〜１５ｍｍである。
【００４３】
なお、図６におけるガスが広がる空間（反応空間）やシャワープレートの大きさや真空槽の天井部の大きさの各部の寸法は、Ｒ１＝２００ｍｍ、Ｒ２＝３７０ｍｍ、Ｒ３＝３９０ｍｍに設計されている。シャワープレート３は、上蓋２の外周不活性ガス噴出口を除くほぼ全ての面積を熱交換面積として活用できる直径（Ｒ２）としている。これにより、上蓋とシャワープレートの熱交換面積（φＲ２−φＲ１）はガス通過部（φＲ１＝シャワープレートと上蓋の熱交換無し）の約２.４倍が確保されている。
【００４４】
また、図１に示す装置構成において、シャワープレート−基板間距離４０ｍｍで、上蓋の温度制御を行なわずに基板温度を変更した時のシャワープレートの中心温度変化を確認した。その結果を図９に示す。反応空間は不活性ガス雰囲気５Ｔｏｒｒに制御されている。標準とする上記成膜条件に示した材料のうち原料は、２００℃以下で析出し、２５０℃以上で分解が起るため、原料ガスが接触する箇所は２００℃〜２５０℃の範囲に制御する必要がある。乱流・対流・熱対流を押える図１に示す装置構造においては、図９に示すように、基板と近距離で対向するシャワープレートの温度は上昇してしまうため、シャワープレートの温度制御は必須の項目である。
【００４５】
また、図１に示す装置構造において、不活性ガス雰囲気、圧力５Ｔｏｒｒ、基板温度５８０℃、上蓋の温度制御を行なわない条件で、シャワープレート−基板間距離を変更した時のシャワープレート中心温度変化を確認した。その結果を図１０に示す。図１０から明らかなように、シャワープレート−基板間距離のシャワープレート温度への影響は基板温度よりも非常に鈍くはあるが、シャワープレート−基板間距離を短くすればシャワープレート温度が上昇する（４０ｍｍ→１０ｍｍの変化で約１６℃温度上昇）。
【００４６】
次に、図６に示す構造を有する真空槽上蓋に２１５℃の油を５Ｌ／ｍｉｎ以上で循環させた。不活性ガス雰囲気、圧力５Ｔｏｒｒ、基板温度５８０℃、シャワープレート−基板間距離４０ｍｍの時、シャワープレート中心温度は２３２℃になり、油循環前に比べ約１６０℃下げることができた。この時のシャワープレート中心から半径方向の温度分布を図１１に示す。図１１から明らかなように、シャワープレートの温度分布は±１０℃の範囲に入っており、また、シャワープレート温度が最も成膜に対し影響を与える成膜ガスが通過する範囲φ２００ｍｍ（中心からの半径１００ｍｍ）の温度分布は、約±５℃と良好であった。さらに、油循環温度は２１５℃であり、上蓋温度は２１０℃以上に維持され、上蓋の成膜ガスが導入される空間で原料が析出することが無かった。
【００４７】
また、図６の構造においてシャワープレート−基板間距離を１０ｍｍとした場合、図１０に示すように、シャワープレート表面の最高温部（シャワープレート中心点）の温度上昇は最大でも１６.２℃以下であった。従って、シャワープレート−基板間距離１０ｍｍにおいても、シャワープレートは２００〜２５０℃の温度範囲に維持させることができる。さらに、循環する油温度を選択することによってシャワープレートを最適温度に調整することもできる。
【００４８】
図６に示すシャワープレート固定ネジ（Ｍ６×２４本）３ａの締め付けトルクは各５Ｎ・ｍとして、ネジ１本の軸方向の力Ｗは次式で与えられる。ここで、Ｆ：締め付ける力、Ｔ：締め付けトルク、ｄ：有効径、ｌ：ネジリード、μ：摩擦係数である。
Ｆ ＝ ２Ｔ／Ｄ
Ｆ ＝ Ｗ(ｌ ＋ μπｄ)／(πｄ − μｌ)
Ｗ×２４（ネジ本数）の値をシャワープレートが熱交換する面積で割ると約２８.４ｋｇｆ／ｃｍ２となる。従って、シャワープレートを２８.４ｋｇｆ／ｃｍ２以上の力で上蓋の熱交換面に押し付けないと図１１に示すような冷却効果は望めない。
【００４９】
本発明の装置（図１〜６）を用いて成膜を行なうと、上述（図７、８）のように、面内膜厚分布が良好な成膜を再現性良く行なえる。
【００５０】
図９〜１１に示す結果を踏まえて付け加えると、図１の装置構成においては、図６に示す真空槽上蓋とシャワーヘッドとが一体的となった構造を用いないと、すなわち、真空槽上蓋にシャワーヘッド構造を組み込み、シャワープレートの表面積がほぼ真空槽天井の面積と同程度となるようにして、最大面積を確保し、シャワープレートの熱交換面積を成膜ガス通過部の２.４倍以上とし、上蓋内の油循環経路をシャワープレートを固定する面の近傍にできるだけ配置して熱交換効率を上げ、シャワープレートを上蓋に固定するネジ穴を島状に加工して油循環経路を最大限に取り、熱交換効率を上げる対策を用いないと、シャワーヘッド表面−基板間距離が４０ｍｍ以下、基板温度５８０℃以上という環境では、シャワープレート表面温度を２５０℃以下に下げることはできないと言える。
【００５１】
図１の構造において、シャワープレート−基板間距離が４０ｍｍの時、反応空間Ａは３.６Ｌであり、下部空間Ｂは４.７Ｌであった。基板ステージの昇降機構を無くし、基板ステージを固定したことで、同心円の等方排気口の２次側の下部空間として必要とされる容積は反応空間の約１.３倍程度となり、装置の小型化が実現でき、かつ、駆動系動作のための遊びを排除したため、上述のように排気経路の大きさ（ｒ）＝３ｍｍにおいて（鉛直距離：Ｌ＝７０ｍｍ以上）、面内３％以下の良好な膜厚分布を安定して再現性を良く得ることができた。
【００５２】
図１の装置構造では、上蓋外周の開口部８から真空槽１内に供給される不活性ガスは、まず防着板６の外側へ導入され、防着板外側と真空槽内壁で囲まれた防着板外周空間を満たした後に、噴出口９から反応空間Ａに進入する構造となっているので、成膜ガスが反応空間Ａから防着板外周空間に進入することを防ぐことができ、その結果、真空槽内壁で成膜が起らず、真空槽のクリーニングが不要となった。
【００５３】
付け加えると、ＰＺＴ、ＳＢＴ、ＢＳＴ等の高・強誘電体膜を形成する場合、これらの膜が結晶化してしまうと、プラズマクリーニングやケミカルドライクリーニングではその膜を除去することは非常に困難であるので、一般的には硝酸等のウエットケミカルクリーニングが用いられる。従って、防着板等の取り外し可能な部品以外に膜が付いた場合には、“作業員が硝酸でこすって除去する”等、量産現場では受け入れられ難い作業が生じてしまう。本装置は、これらの危険な作業が発生しない構造を有している。
【００５４】
本実施例の基板ステージを模式的に図１２(Ａ)及び(Ｂ)に示す。図１２(Ａ)は真空槽上蓋とシャワープレートとの配置を示す概略断面図、(Ｂ)はその上面図である。図１２において、図１と同じ構成要素は同じ参照番号を付してある。
熱源１５の上にＳｉＣ製のサセプター１６が配置され、このＳｉＣサセプター１６の上に基板Ｓと基板ステージ部材１７が配置されている。基板ステージ部材１７はＳｉ３Ｎ４製である。基板Ｓは基板ステージ部材１７により位置決めできるようになっている。シャワープレートと対向する基板ステージは平坦であり、基板が唯一平面より凸になっている。このように基板のみが唯一凸となり、後は平坦な基板ステージとすることにより、基板近傍で乱流・対流を発生させずに、再現性良く安定して成膜できる構造としている。
【００５５】
このＳｉＣ製サセプター１６は熱伝導率が良好で、熱源１５からの熱を均一に基板Ｓに伝えることができる。さらに、ＳｉＣは酸化による時経変化が起こり難いため、このような構成は、反応ガスに酸素を用い、かつ、基板高温が５００℃以上の高温プロセスの場合に適している。
ＳｉＣサセプター１６は熱源１５の直上にあるため、基板Ｓよりも高温に曝されるので、成膜ガスに触れると速い速度で表面に膜が付く。このため、本発明では、ＳｉＣサセプター１６の表面が成膜ガスに触れる面積を最少にするため、ＳｉＣサセプターをカバーする基板ステージ部材である基板ステージカバー５を配置することが好ましい。
【００５６】
上記基板ステージ部材１７は、サセプターと同心円で中央部分が空いており、中央部分の直径は基板直径よりも僅かに大きく、基板Ｓの位置決めが行なえる構造となっている。基板ステージ部材１７は、熱伝導率が低くかつ熱衝撃特性が良好なＳｉ３Ｎ４製であり、ＳｉＣサセプター１６の熱を奪い、ＳｉＣサセプターの均熱を崩す作用を最小限にとどめ、かつ、熱源１５の急激な加熱サイクル（基板を室温→成膜温度まで短時間で昇温するサイクル）においても破損しない様考慮されている。このように、基板を均一に加熱するために熱源上に設けるＳｉＣ製サセプターと、熱伝導率が低く、熱サイクル及び酸素ガスに対する耐性の良好なＳｉ３Ｎ４部材からなる基板ステージ部材とを用いることで、部品破損頻度が少なく、パーティクルの発生が少ない基板ステージを持つ薄膜製造装置を構成することができる。
【００５７】
なお、本装置の開発過程で基板ステージ部材に石英を用いたが、ＳｉＣサセプターとの接触部が高温となり、成膜ガスに含まれるＰｂ、酸素と反応し、石英中へのＰｂ拡散現象や石英のＯ２抜け、透失現象が発生し、特性が変化してしまった。また、部品の硝酸洗浄においても侵食が顕著に見られた。
また、本装置の開発過程で基板ステージ部材にＡｌ２Ｏ３を用いたが、ＳｉＣサセプターとの接触部に急激な熱サイクルによるマイクロクラックが発生し、破損した。また、マイクロクラックがパーティクルの発生源となった。
【００５８】
上記Ｓｉ３Ｎ４製の基板ステージ部材は、量産装置においては数１０００枚／月の基板を処理することが要求されること、また、反応空間を構成する部材が定期的なメンテナンスで酸洗浄を繰り返す耐性が要求されることを考慮して選定されている。
基板ステージの構成において、唯一基板のみが凸となり、後は平坦な基板ステージとすることにより、基板近傍で乱流・対流を発生させずに、再現性良く安定して成膜できる構造としている。
【００５９】
本発明によれば、以上の他に、凸凹の無い円筒形の真空槽内壁と円筒形の基板ステージの外側とによりガス排気経路を構成し、又は円筒形以外の形の基板ステージ部材を用いた場合には、結果的には円筒形の基板ステージの役目を果すようにして、この基板ステージ部材と真空槽内壁とによりガス排気経路を構成する。ガス排気経路の隙間、長さを調整して、排気経路の２次側に反応空間の１.３倍以上の排気空間を構成することにより等方排気を実現し、良好な膜厚分布、成膜レートを得ることができる。
【００６０】
また、円筒形又はそれ以外の形の反応空間内を凸凹の無い円筒形の筒で仕切り、円筒形の反応空間とし、円筒形の筒と円筒形の基板ステージとによりガス排気経路を構成し、又は円筒形以外の形の基板ステージ部材を用い、これが結果的には円筒形の基板ステージの役目を果すようにして、この基板ステージと真空槽内壁とによりガス排気経路を構成し、ガス排気経路の隙間、長さを調整し、この排気経路の２次側に反応空間に対し１.３以上の排気空間を構成することにより等方排気を実現し、良好な膜厚分布、成膜レートを得ることができる。
【００６１】
また、真空槽上蓋にシャワーヘッド構造を組み込み、上蓋が真空槽の天井として最大の面積を持つことを利用して、温媒を循環する経路を上蓋内に最大限取り、また、上蓋にシャワープレートを固定できる構造とし、また、シャワープレートを真空槽天井とほぼ同じ面積とし、また、シャワープレートと上蓋との熱交換部分の面積をシャワープレートのガス通過面積の２.４倍以上とし、また、シャワープレートを上蓋に２８.４ｋｇｆ／ｃｍ２以上の力で押しつけることにより、シャワープレート−基板間距離が４０ｍｍ以下であっても、シャワープレート表面温度分布を±１０℃以下に制御できる構造とすることができる。上蓋及びシャワープレートが円盤以外の形状であっても同様の効果が得られる。
【００６２】
また、ベントガスラインを、成膜ガスラインに限らず、シャワーヘッドにも接続することで、ベントの際のパーティクルの巻上げを防ぎ、真空槽内にパーティクルが四散するのを防ぐこともできる。
さらに、基板を均一に加熱するために熱源上に設けるＳｉＣ製サセプターと、熱伝導率が低く、熱サイクル及び酸素ガスに対する耐性の良好なＳｉ３Ｎ４部材からなる基板ステージ部材とを用いることで、部品破損頻度が少なく、パーティクルの発生が少ない基板ステージを持つ薄膜製造装置を構成することができる。
【００６３】
さらにまた、上記の応用例を組み合わせることで、真空槽内、ひいては反応空間内の乱流・対流・熱対流を押さえる整流作用を最大限に引き出し、基板に生成する薄膜の膜質や膜厚分布を向上させ、より膜厚分布、膜組成分布、成膜レートが良好かつ安定し、成膜ダストが少なく、真空槽内部への成膜を軽減でき、連続成膜が安定して行なえる薄膜製造装置を確立することができる。
【産業上の利用可能性】
【００６４】
本発明は、上記したように、パーティクルの発生がほとんどなく又はあっても極めて少なく、膜質、膜性能が安定した薄膜を長期にわたって安定して成膜することのできる薄膜製造装置及び薄膜製造方法に関するものである。この装置及び方法は、電気・電子分野において、例えば金属酸化物膜等を製造する際に有効に利用できる。
この装置は、産業上、低ダスト、良好な再現性等が要求される量産装置として大いに威力を発揮する。また、特に熱エネルギーを利用したＣＶＤプロセスにおいて大変威力を発揮する。
【符号の説明】
【００６５】
１  真空槽                          ２  上蓋
３  シャワーヘッド                  ４  基板ステージ
５  基板ステージカバー              ６  防着板
６ａ  防着板リフター                ７  ガス排気通路
８  開口部                          ９  不活性ガス噴出口
１３  ガスが広がる部分            １４  油循環経路
１６  サセプター                  １７  基板ステージ部材
Ａ  反応空間                        Ｂ  下部空間
ｒ  ガス排気経路の大きさ            Ｌ  ガス排気経路の鉛直方向長さ